(57)【要約】オルガニルオキシシラン末端を有する重合体を基剤とする組成物  本発明は、（Ａ）式Ｙ−［（ＣＲ１２）ｂ−ＳｉＲａ（ＯＲ２）３−ａ］ｘ（Ｉ）の、ラジカル及びインデックスが請求項１に記載する意味を有するシランで架橋した重合体、及び（Ｂ）高度に分散したケイ酸を、シランで架橋した重合体（Ａ）の平均モル質量Ｍｎ（数平均）が少なくとも８０００ｇ／ｍｏｌであり、組成物（Ｍ）が、高度に分散したケイ酸を、組成物（Ｍ）の総重量に対して１６〜５０重量％の量で含む、組成物に関する。本発明は、さらにそのような組成物の製造方法及びその、接着剤及びシーラントとしての、特に基材を接着するための使用に関する。【特許請求の範囲】
【請求項１】
（Ａ）下記式で表されるシラン−架橋性重合体：
Ｙ−［（ＣＲ１２）ｂ−ＳｉＲａ（ＯＲ２）３−ａ］ｘ      （Ｉ）
（式中、
Ｙは、窒素、酸素、硫黄又は炭素を経由して付加されたｘ−原子価の重合体残基を表し、
Ｒは、一価の置換されていてもよいヒドロカルビルラジカルを表し、発生する毎に同一であるか、又は異なっていてよい、
Ｒ１は、水素原子又は、一価の置換されていてもよいヒドロカルビルラジカルを表し、窒素、リン、酸素、硫黄又はカルボニル基を経由して炭素原子に付加されていてもよく、発生する毎に同一であるか、又は異なっていてよく、
Ｒ２は、水素原子又は、一価の置換されていてもよいヒドロカルビルラジカルを表し、発生する毎に同一であるか、又は異なっていてよく、
ｘは、１〜１０の整数を表し、
ａは、０、１又は２を表し、発生する毎に同一であるか、又は異なっていてよく、及び
ｂは、１〜１０の整数を表し、発生する毎に同一であるか、又は異なっていてよい）及び
（Ｂ）微粉シリカ
を含んでなる組成物（Ｍ）であって、シラン−架橋性重合体（Ａ）の平均モル質量Ｍｎ（数平均）が少なくとも８０００ｇ／ｍｏｌであり、組成物（Ｍ）が、微粉シリカを、組成物（Ｍ）の総重量に対して、１６〜５０重量％の量で含んでなる、組成物。
【請求項２】
式（Ｉ）における残基Ｙが、ポリウレタン残基及びポリオキシアルキレン残基を含んでなる、請求項１に記載の組成物。
【請求項３】
成分（Ｂ）が、ＢＥＴ表面積３５〜４００ｍ２／ｇを有する焼成シリカを含んでなる、請求項１または２に記載の組成物。
【請求項４】
微粉シリカ（Ｂ）を、組成物（Ｍ）の総重量に対して、いずれも少なくとも１９重量％最大４０重量％の濃度で含んでなる、請求項１〜３のいずれか一項に記載の組成物。
【請求項５】
少なくとも一種の非反応性可塑剤（Ｃ）を含んでなる、請求項１〜４のいずれか一項に記載の組成物。
【請求項６】
可塑剤（Ｃ）を、組成物（Ｍ）の総重量に対して、いずれも少なくとも５重量％、最大５０重量％の濃度で含んでなる、請求項５に記載の組成物。
【請求項７】
以下を含んでなる、請求項１〜６のいずれか一項に記載の組成物：
（Ａ）式（Ｉ）で表される化合物、
（Ｂ）微粉シリカ、
（Ｃ）非反応性可塑剤、
（Ｄ）塩基性窒素化合物、
所望により
（Ｅ）充填剤、
所望により
（Ｆ）触媒、
所望により
（Ｈ）接着性促進剤、
所望により
（Ｉ）水捕そく剤、
所望により
（Ｊ）添加剤、及び
所望により
（Ｋ）混合剤。
【請求項８】
請求項１〜７のいずれか一項に記載の組成物を形成する方法であって、個々の成分をいずれかの望ましい順序で混合することによって形成する、方法。
【請求項９】
請求項１〜７のいずれか一項に記載の組成物を架橋させることにより得られる、または請求項８により得られる、成形製品。
【請求項１０】
請求項１〜７のいずれか一項に記載の組成物、または請求項８により得られる組成物を、少なくとも一個の基材の表面上に塗布し、次いでこの表面を、第二の被着体基材と接触させ、続いて架橋させる、基材を接着結合する方法。
【請求項１１】
請求項１〜７のいずれか一項に記載の組成物、または請求項８により得られる組成物を、少なくとも一個の基材の表面上に塗布し、続いて架橋させる、複合材料の形成方法。
【発明の詳細な説明】
【発明の背景】
【０００１】
本発明は、シラン架橋性プレポリマーを基剤とする組成物、その製造方法及びそれらの接着剤及びシーラント材料、特に基材の接着剤結合用としての使用に関する。
【０００２】
反応性アルコキシシリル基を有する重合体系は良く知られている。水及び／又は大気中の湿分との接触により、これらのアルコキシシラン末端を有する重合体は、アルコキシ基を離脱することにより、室温でも、相互に縮合することができる。そのような材料の最も重要な用途の一つは、接着剤、特に弾性である接着剤系の製造である。
【０００３】
アルコキシシラン−架橋性重合体を基剤とする接着剤は、それらの硬化状態で、幾つかの基材に対する良好な接着特性だけではなく、破断点における引張強度を高い弾性と組み合わせているので、非常に良好な機械的特性も示す。数多くの他の接着剤及びシーラント技術に対するシラン−架橋系のさらなる決定的な優位性（例えば、イソシアナート−架橋系に対する）は、プレポリマーが、毒性学的に注意する必要が無いという事実である。
【０００４】
大気中の湿分と接触した時に硬化する一成分系（１Ｋ系）が好まれる、多くの用途がある。一成分系の決定的な優位性は、特に、ここでは使用者が接着剤の様々な成分を混合する必要が無いので、非常に簡単に使用できることである。作業／時間を節約し、配合誤差を安全に予防できることに加えて、一成分系は、多成分系の２成分を混合した後の場合におけるように、接着剤／シーラント材料を、通常、かなり厳しい時間の枠内で処理する必要が無い。
【０００５】
これらの系の欠点は、先行技術に代表されているように、対応するＭＳ又はＳＰＵＲ重合体の、湿分に対する反応性が特に低いことであり、このために攻撃的な触媒が必要である。従って、対応する混合物は、典型的には、かなりの量の毒性学的に注意を要するスズ触媒を含む。
【０００６】
いわゆるα−シラン末端を有するプレポリマーの使用が有利であるが、これは、メチレンスペーサーで隣接するウレタン単位に付加する、反応性アルコキシシリル基を有するためである。この区分の化合物は反応性が高く、空気との接触により高い硬化速度を与えるのに、スズ触媒も強酸又は強塩基も必要としない。市販のα−シラン末端を有するプレポリマーは、Ｗａｃｋｅｒ  Ｃｈｅｍｉｅ  ＡＧから市販のＧＥＮＩＯＳＩＬ（商標）ＳＴＰ−Ｅ１０又は−Ｅ３０である。
【０００７】
しかし、最も一般的に使用されるシラン−架橋系は、典型的には１〜４ＭＰａのオーダーにある中程度の引張強度を達成するが、引張強度＞５ＭＰａを達成するのは、できるにしても、非常に困難なので、不利である。実際、そのような高い引張強度は、数多くの用途で、例えば多くの構造的接着剤、ＤＩＹ又は家庭用改良剤用途向けの高性能接着剤、又は他の風防ガラスの接着剤結合で必要である。しかし、高レベルの引張強度と同様に、問題とする接着剤は、高い弾性、即ち破断点伸び＞１００％も示すべきである。
【０００８】
シラン−架橋系の引張強度を高める方法の一つは、国際公開第０５／０００９３１号パンフレットに記載された短鎖ジオールをシラン−架橋性ポリウレタンに配合することである。しかし、この処置でも、系に中程度の引張強度を与えるだけである。
【０００９】
引張強度＞５ＭＰａを達成するための幾つかの可能な方法の一つは、例えば国際公開第０２／０９０４１１号パンフレットに記載されているように、充填剤としてカーボンブラックを使用することである。しかし、カーボンブラックの使用には、黒色の接着剤しか得られないという大きな欠点がある。これは、非常に数少ない接着剤用途における特別な使用者にしか受け入れられない。さらに、国際公開第０２／０９０４１１号パンフレットに記載されているカーボンブラック含有処方でも、引張強度＞６．５ＭＰａを達成することはできない。
【００１０】
シラン−架橋系で非常に高い引張強度を達成するためのさらなる可能な方法の一つは、国際公開第２０１１／０２６６５８号パンフレットに記載されている。ここでは、高引張強度は、モル質量＜１０００ｇ／ｍｏｌを有する極端な短鎖ポリオールを基剤とするシラン末端を有するポリウレタンの使用により達成される。この結果の一つは、得られたシラン−架橋性重合体が、水素結合が可能な非常に高い密度のウレタン及び／又は尿素単位のみならず、対応する多数の架橋性シラン末端基も有することである。しかし、この種の系は、必然的に、３つの系に固有の欠点を有する。第一に、高濃度のシラン−架橋性基を有するプレポリマーの製造が、対応して大量のシランを必要とすることである。これらは、一般的に最もコストのかかるプレポリマー成分であり、対応して、これらの製品の原料コストの増加を引き起こす。第二に、高い引張強度を達成するには、高濃度のウレタン及び／又は尿素基が同様に必要であり、非常に高いプレポリマー粘度につながる。従って、これらのプレポリマーを、即処方された接着剤に配合し、比較的高粘度の最終製品で作業することも、同様に困難である。最後に、対応する重合体の鎖長が短く、架橋密度が高いために、堅いが、破断点伸びが５０％よりはるかに低い、非常に非弾性的な材料をもたらす。
【００１１】
これらの特性に関する欠点に加えて、国際公開第２０１１／０２６６５８号パンフレットに記載されている種類の重合体は、さらに、あるにしても、非常に限られた程度にしか市販されていないという欠点がある。
【００１２】
シラン−架橋系で非常に高い引張強度を達成する第三の可能な方法が欧州特許出願公開第１９５７５５３Ａ号に記載されている。そこに記載されている接着剤処方物は、特殊な、平均鎖長約７０００ｇ／ｍｏｌのシラン末端を有するポリウレタン、ＢＥＴ表面積が低い焼成シリカ及び単量体状シランを含み、焼成シリカが７〜２０重量％の量で使用され、単量体状シランが＞１０重量％の量で使用されている。
【００１３】
しかし、対応する接着剤の比較的低い破断点伸びも、ここでは欠点である。さらに、欧州特許出願公開第１９５７５５３Ａ号に記載されている系には、市販されていない種類のシラン−架橋性重合体にのみ依存しているという欠点がある。
【発明の概要】
【００１４】
本発明は、
（Ａ）下記式で表されるシラン−架橋性重合体：
Ｙ−［（ＣＲ１２）ｂ−ＳｉＲａ（ＯＲ２）３−ａ］ｘ  （Ｉ）
（式中、
Ｙは、窒素、酸素、硫黄又は炭素を経由して付加されたｘ−原子価の(x-valent)重合体残基を表し、
Ｒは、一価の置換されていてもよいヒドロカルビルラジカルを表し、発生する毎に同一であるか、又は異なっていてよく、
Ｒ１は、水素原子又は一価の置換されていてもよいヒドロカルビルラジカルを表し、窒素、リン、酸素、硫黄又はカルボニル基を経由して炭素原子に付加されていてもよく、発生する毎に同一であるか、又は異なっていてよく、
Ｒ２は、水素原子又は一価の置換されていてもよいヒドロカルビルラジカルを表し、発生する毎に同一であるか、又は異なっていてよく、
ｘは、１〜１０、好ましくは１、２又は３、より好ましくは２または３、最も好ましくは２の整数を表し、
ａは、０、１又は２、好ましくは０または１を表し、発生する毎に同一であるか、又は異なっていてよく、及び
ｂは、１〜１０、好ましくは１、３又は４、より好ましくは１または３、特に１の整数を表し、発生する毎に同一であるか、又は異なっていてよい）及び
（Ｂ）微粉シリカ(finely divided silica)
を含んでなる組成物（Ｍ）を提供するが、ただし、シラン−架橋性重合体（Ａ）の平均モル質量Ｍｎ（数平均）が少なくとも８０００ｇ／ｍｏｌであり、組成物（Ｍ）は、微粉シリカを、組成物（Ｍ）の総重量に対して、１６〜５０重量％の量で含んでなる。
【００１５】
数平均モル質量Ｍｎは、サイズ排除クロマトグラフィー（ＳＥＣ）を使用し、ポリスチレン標準に対して、ＴＨＦ中、６０℃で、流量１．２ｍｌ／ｍｉｎ及びＲＩ（屈折率検出器）で、Ｗａｔｅｒｓ  Ｃｏｒｐ．  ＵＳＡから入手したＳｔｙｒａｇｅｌ  ＨＲ３−ＨＲ４−ＨＲ５−ＨＲ５カラムセットで、注入量１００μｌで測定した。
【００１６】
本発明は、本発明の処方物が、高弾性、即ち破断点伸び＞１００％を達成するのに必要な長鎖の、従って対応する高分子量の、シラン−架橋性重合体を使用することができ、非常に穏やかな引張強度、即ち５ＭＰａ未満の引張強度に自動的に導くことが無い、という驚くべき発見に基づいている。従って、本発明の系により、高い引張強度を、高い弾性率と組み合わせた接着剤を開発することができる。
【００１７】
ラジカルＲの例は、アルキルラジカル、例えばメチル、エチル、ｎ−プロピル、イソプロピル、１−ｎ−ブチル、２−ｎ−ブチル、イソブチル、ｔｅｒｔ−ブチル、ｎ−ペンチル、イソペンチル、ネオペンチル、ｔｅｒｔ−ペンチルラジカル、ヘキシルラジカル、例えばｎ−ヘキシル、ヘプチルラジカル、例えばｎ−ヘプチル、オクチルラジカル、例えばｎ−オクチル、イソオクチル及び２，２，４−トリメチルペンチル、ノニルラジカル、例えばｎ−ノニル、デシルラジカル、例えばｎ−デシル、ドデシルラジカル、例えばｎ−ドデシル、オクタデシルラジカル、例えばｎ−オクタデシル、シクロアルキルラジカル、例えばシクロペンチル、シクロヘキシル、シクロヘプチル及びメチルシクロヘキシル、アルケニルラジカル、例えばビニル、１−プロペニル及び２−プロペニル、アリールラジカル、例えばフェニル、ナフチル、アントリル及びフェナントリル、アルカリールラジカル、例えばｏ−、ｍ−、ｐ−トリル、キシリルラジカル及びエチルフェニルラジカル、アラルキルラジカル、例えばベンジル、α−フェニルエチル及びβ−フェニルエチルである。
【００１８】
置換されたラジカルＲの例は、ハロアルキルラジカル、例えば３，３，３−トリフルオロ−ｎ−プロピル、２，２，２，２’，２’，２’−ヘキサフルオロイソプロピル及びヘプタフルオロイソプロピル、及びハロアリールラジカル、例えばｏ−、ｍ−及びｐ−クロロフェニルである。
【００１９】
Ｒラジカルは、好ましくは一価の、１〜６個の炭素原子を有し、ハロゲン原子で置換されていてもよいヒドロカルビルラジカル、より好ましくは１又は２個の炭素原子を有するアルキルラジカル、特にメチルを表す。
【００２０】
Ｒ１ラジカルの例は、水素原子、Ｒに関して挙げたラジカル、及び置換されていてもよい、窒素、リン、酸素、硫黄、炭素又はカルボニル基を経由して炭素原子に付加した、ヒドロカルビルラジカルである。
【００２１】
Ｒ１ラジカルは、好ましくは水素原子及び１〜２０個の炭素原子を有するヒドロカルビル基、特に水素原子を表す。
【００２２】
Ｒ２ラジカルの例は、水素原子又はＲラジカルに関して挙げた例である。
【００２３】
Ｒ２ラジカルは、好ましくは水素原子又は１〜１０個の炭素原子を有する、ハロゲン原子で置換されていてもよいアルキルラジカルであり、より好ましくは１〜４個の炭素原子を有するアルキルラジカル、特にメチル又はエチルである。
【００２４】
Ｙは、全ての重合体の残基を表し、本発明の目的には、主鎖中にある全ての結合の少なくとも５０％、好ましくは少なくとも７０％、より好ましくは少なくとも９０％が炭素−炭素、炭素−窒素又は炭素−酸素結合である。
【００２５】
Ｙ重合体残基の例は、ポリエステル、ポリエーテル、ポリウレタン、ポリアルキレン及びポリアクリラート残基である。
【００２６】
重合体残基Ｙは、好ましくは有機重合体残基を表し、その際、重合体鎖がポリオキシアルキレン、例えばポリオキシエチレン、ポリオキシプロピレン、ポリオキシブチレン、ポリオキシテトラメチレン、ポリオキシエチレン−ポリオキシプロピレン共重合体及びポリオキシプロピレン−ポリオキシブチレン共重合体、炭化水素重合体、例えばポリイソブチレン及びポリイソブチレンとイソプレンの共重合体、ポリクロロプレン、ポリイソプレン、ポリウレタン、ポリエステル、ポリアミド、ポリアクリラート、ポリメタクリラート、ビニル重合体及びポリカーボナートを含んでなり、その際、−［（ＣＲ１２）ｂ−ＳｉＲａ（ＯＲ２）３−ａ］基（複数可）への付加は、好ましくは−Ｏ−Ｃ（＝Ｏ）−ＮＨ−、−ＮＨ−Ｃ（＝Ｏ）Ｏ−、−ＮＨ−Ｃ（＝Ｏ）−ＮＨ−、−ＮＲ’−Ｃ（＝Ｏ）−ＮＨ−、ＮＨ−Ｃ（＝Ｏ）−ＮＲ’−、−ＮＨ−Ｃ（＝Ｏ）−、−Ｃ（＝Ｏ）−ＮＨ−、−Ｃ（＝Ｏ）−Ｏ−、−Ｏ−Ｃ（＝Ｏ）−、−Ｏ−Ｃ（＝Ｏ）−Ｏ−、−Ｓ−Ｃ（＝Ｏ）−ＮＨ−、−ＮＨ−Ｃ（＝Ｏ）−Ｓ−、−Ｃ（＝Ｏ）−Ｓ−、−Ｓ−Ｃ（＝Ｏ）−、−Ｓ−Ｃ（＝Ｏ）−Ｓ−、−Ｃ（＝Ｏ）−、−Ｓ−、−Ｏ−、−ＮＲ’−を経由し、ここでＲ’は、発生する毎に同一であるか、又は異なっていてよく、Ｒに関して挙げた意味を有するか、又は−ＣＨ（ＣＯＯＲ”）−ＣＨ２−ＣＯＯＲ”基を表し、式中、Ｒ”は、発生する毎に同一であるか、又は異なっていてよく、Ｒに関して挙げた意味を有する。
【００２７】
Ｒ’ラジカルは、好ましくは−ＣＨ（ＣＯＯＲ”）−ＣＨ２−ＣＯＯＲ”基又は置換されていてもよい１〜２０個の炭素原子を有するヒドロカルビルラジカル、より好ましくは１〜２０個の炭素原子を有する直鎖状、分岐鎖状又は環状アルキル基、もしくはハロゲン原子により置換されていてもよい６〜２０個の炭素原子を有するアリール基である。
【００２８】
Ｒ’ラジカルの例には、シクロヘキシル、シクロペンチル、ｎ−プロピル、イソプロピル、ｎ−ブチル、イソブチル、ｔ−ブチル、ペンチルラジカルの、ヘキシルラジカルの、又はヘプチルラジカルの各種立体異性体、及びフェニルも挙げられる。
【００２９】
Ｒ”ラジカルは、好ましくは１〜１０個の炭素原子を有するアルキル基、より好ましくはメチル、エチル又はプロピルである。
【００３０】
記載するように付加した−［（ＣＲ１２）ｂ−ＳｉＲａ（ＯＲ２）３−ａ］基は、成分（Ａ）中に、重合体鎖の望ましいどの位置にでも、例えば内部に、及び／又は末端に、位置することができる。
【００３１】
重合体（Ａ）は、公知の方法、例えば付加反応、例えばヒドロシリル化、Ｍｉｃｈａｅｌ付加、Ｄｉｅｌｓ−Ａｌｄｅｒ付加、又はイソシアナート官能性化合物とイソシアナート反応性基を有する化合物との間の反応により得られ、後者が好ましい。
【００３２】
式（Ｉ）におけるＹ残基は、ポリウレタン残基及びポリオキシアルキレン残基、特にポリオキシアルキレン残基を表すのが好ましい。
【００３３】
Ｙがポリウレタン残基を表す場合、好ましくは鎖の末端が−［（ＣＲ１２）ｂ−ＳｉＲａ（ＯＲ２）３−ａ］基（複数可）に、−ＮＨ−Ｃ（＝Ｏ）Ｏ−、−ＮＨ−Ｃ（＝Ｏ）−ＮＨ−、−ＮＲ’−Ｃ（＝Ｏ）−ＮＨ−、または−ＮＨ−Ｃ（＝Ｏ）−ＮＲ’−を経由して、特に−Ｏ−Ｃ（＝Ｏ）−ＮＨ−または−ＮＨ−Ｃ（＝Ｏ）−ＮＲ’−を経由して付加したポリウレタン残基を表すが、全てのラジカル及びインデックスが上に記載した意味の一つを有する。ポリウレタン残基Ｙは、好ましくは直鎖状又は分岐鎖状ポリオキシアルキレン、特にポリプロピレングリコール、及びジ−又はポリイソシアナートから得られる。Ｙ残基の平均モル質量Ｍｎは、好ましくは１００００〜３００００ｇ／ｍｏｌの範囲内、より好ましくは１１０００〜２００００ｇ／ｍｏｌの範囲内である。対応する成分（Ａ）の好適な製造方法及び成分（Ａ）自体の例は、本願開示の一部を形成する欧州特許第１０９３４８２Ｂ１号（段落［００１４］−［００２３］、［００３９］−［００５５］及び例１及び比較例１）又は欧州特許第１６４１８５４Ｂ１号（段落［００１４］−［００３５］、例４及び６及び比較例１及び２）に記載されている。
【００３４】
Ｙがポリオキシアルキレン残基を表す場合、好ましくは直鎖状又は分岐鎖状のポリオキシアルキレン残基、より好ましくは鎖の末端が、好ましくは−［（ＣＲ１２）ｂ−ＳｉＲａ（ＯＲ２）３−ａ］基（複数可）に、−Ｏ−Ｃ（＝Ｏ）−ＮＨ−を経由して付加しているポリオキシアルキレン残基を表す。ポリオキシアルキレン残基Ｙの平均モル質量Ｍｎは、好ましくは１００００〜３００００ｇ／ｍｏｌの範囲内、より好ましくは１１０００〜２００００ｇ／ｍｏｌの範囲内である。適切な成分（Ａ）の好適な製造方法及び成分（Ａ）自体の例は、本願開示の一部を形成する欧州特許第１５３５９４０Ｂ１号（段落［０００５］−［００２５］及び例１〜３及び比較例１〜４）又は欧州特許第１８９６５２３Ｂ１号（段落［０００８］−［００４７］に記載されている。
【００３５】
本発明の目的に使用する化合物（Ａ）の末端基は、好ましくは一般式−ＮＨ−Ｃ（＝Ｏ）−ＮＲ’−（ＣＲ１２）ｂ−ＳｉＲａ（ＯＲ２）３−ａ（ＩＩ）及び−Ｏ−Ｃ（＝Ｏ）−ＮＨ−（ＣＲ１２）ｂ−ＳｉＲａ（ＯＲ２）３−ａ（ＩＩＩ）で表される化合物であり、該式中、ラジカル及びインデックスは、上に記載した意味のいずれかを有する。
【００３６】
本発明の目的に使用する化合物（Ａ）で表される末端基は、より好ましくは式（ＩＩＩ）で表される末端基である。
【００３７】
成分（Ａ）は、好ましくはシラン末端を有するポリオキシアルキレン、より好ましくは式（ＩＩＩ）の末端基の、Ｒ１が水素原子を表し、Ｒがメチルを表し、Ｒ２がメチル又はエチルを表し、ｂが１又は３を表し、ａが０または１を表す、シラン末端を有するポリオキシプロピレンである。シラン末端を有するポリオキシアルキレンは、好ましくは末端基（ＩＩＩ）に加えてポリエーテル単位だけを含む。本発明による重合体（Ａ）の分子１個あたりの、式（ＩＩＩ）の末端基の数は、好ましくは２または３、より好ましくは２である。
【００３８】
式（ＩＩＩ）の末端基を有するシラン末端を有するポリオキシアルキレンの、異なった末端基を有するシラン末端を有するポリオキシアルキレンに対する、大きな利点は、一般的な、ヒドロキシル末端を有するポリオキシアルキレン及び式ＯＣＮ−（ＣＲ１２）ｂ−ＳｉＲａ（ＯＲ２）３−ａ（ＩＶ）（式中、全てのラジカル及びインデックスが上記のいずれかの意味を有する）のシランを経由する、製造が全く簡単なことである。これに関して決定的なことは、この反応が、存在する鎖末端を本質的に完全に停止させることであり、この方法を、他の方法、例えばα、ω−不飽和重合体のＳｉＨ官能性シランによるヒドロシリル化、とは著しく異なったものにしている。
【００３９】
この本質的に完全な停止により、驚くべきことに、重合体（Ａ）を含んでなる組成物（Ｍ）は、末端基がいずれかの他の様式で、例えばヒドロシリル化を経由して合成された重合体より、明らかに優れた特性、特に明らかに優れた引張強度が得られる。
【００４０】
シラン末端を有する重合体（Ａ）における式（ＩＩＩ）の末端基で停止された鎖末端の比は、好ましくは少なくとも８５％、より好ましくは少なくとも９０％、特に少なくとも９５％である。好ましくは、成分（Ａ）として使用するには、特に直鎖状ポリオキシプロピレンであり、その鎖は、式（ＩＩＩ）の末端基で、少なくとも８５％の程度に、より好ましくは少なくとも９０％の程度に、特に少なくとも９５％の程度に停止されている。
【００４１】
化合物（Ａ）の平均分子量Ｍｎは、好ましくは少なくとも１００００ｇ／ｍｏｌ、より好ましくは少なくとも１１０００ｇ／ｍｏｌで、好ましくは最大３００００ｇ／ｍｏｌ、より好ましくは最大２４０００ｇ／ｍｏｌ、特に最大２２０００ｇ／ｍｏｌである。
【００４２】
化合物（Ａ）の粘度は、全て２０℃で測定して、好ましくは少なくとも０．２Ｐａｓ、より好ましくは少なくとも１Ｐａｓ、さらに好ましくは少なくとも５Ｐａｓで、最大７００Ｐａｓ、より好ましくは最大１００Ｐａｓである。
【００４３】
本発明の目的に使用する成分（Ａ）は、式（Ｉ）の化合物のただ一種、並びに式（Ｉ）の化合物の異なった種類の混合物を含むことができる。実際、成分（Ａ）は、式（Ｉ）の化合物だけを含むことができ、その際Ａ残基に付加した全てのシリル基の９０％強、好ましくは９５％強、より好ましくは９８％強が同一である。しかし、少なくとも部分的に式（Ｉ）の化合物を含んでなり、異なったシリル基がＡ残基に付加している、成分（Ａ）を使用することもできる。最後に、成分（Ａ）は、Ａ残基に付加した少なくとも２つの異なった種類のシリル基を、全て含んでなる様々な式（Ｉ）の化合物の混合物も含むことができるが、ただし、どの一つのＡ残基に付加したシリル基も全て同一である。
【００４４】
成分（Ａ）が、様々な種類の式（Ｉ）の化合物を含んでなる場合、式（ＩＩ）又は（ＩＩＩ）の、それぞれｂ＝１、Ｒ１＝Ｈ、及びａ＝０または１である末端基を有する化合物（Ａ１）のみならず、式（ＩＩ）又は（ＩＩＩ）の、それぞれｂ＝３、Ｒ１＝Ｈ、及びａ＝０である末端基を有する化合物（Ａ２）も含んでなる混合物が好ましく、（Ａ１）と（Ａ２）の重量比が０．１〜１０、好ましくは０．２〜５である混合物が特に好ましい。
【００４５】
本発明の目的に使用する化合物（Ａ）は、市販の製品であるか、又は一般的な化学的方法により得ることができる。市販化合物（Ａ）の例は、Ｗａｃｋｅｒ  Ｃｈｅｍｉｅ  ＡＧから市販の製品ＧＥＮＩＯＳＩＬ（商標）ＳＴＰ−Ｅ  １０、ＳＴＰ−Ｅ  １５、ＳＴＰ−Ｅ  ３０又はＳＴＰ−Ｅ  ３５である。
【００４６】
本発明の組成物（Ｍ）は化合物（Ａ）を、全て組成物（Ｍ）の総重量に対して、好ましくは最大７５重量％、より好ましくは最大６５重量％、及び好ましくは少なくとも１０重量％、より好ましくは少なくとも１５重量％の濃度で含んでなる。
【００４７】
本発明の目的に使用する微粉シリカ(Ｂ)は、好ましくは焼成シリカを含んでなる。この場合、親水性のみならず、疎水性シリカも使用できる。
【００４８】
本発明の目的に使用するシリカ（Ｂ）のＢＥＴ表面積は、好ましくは３５〜４００ｍ２／ｇ、より好ましくは５０〜２００ｍ２／ｇである。
【００４９】
本発明の目的に使用するシリカ（Ｂ）の平均粒子径は、好ましくは１〜４０μｍ、より好ましくは５〜２５μｍである。
【００５０】
成分（Ｂ）の例は、Ｗａｃｋｅｒ  Ｃｈｅｍｉｅ  ＡＧ，  Ｄ−Ｍｕｎｉｃｈから市販の商品名ＨＤＫ（商標）２０００、ＨＤＫ（商標）Ｄ  ０５又はＨＤＫ（商標）Ｃ  １０で入手できる微粉焼成シリカである。
【００５１】
本発明の目的に使用するシリカ（Ｂ）は、市販製品であるか、又は一般的な化学的方法により得られる。
【００５２】
本発明の目的に使用するシリカ（Ｂ）は、含水量が好ましくは１重量％未満、より好ましくは０．５重量％未満である。
【００５３】
本発明の好ましい一実施態様では、微粉シリカ（Ｂ）は、本発明の組成物（Ｍ）中に、組成物（Ｍ）の総重量に対して、いずれも、少なくとも１９重量％、より好ましくは少なくとも２４重量％の濃度で存在する。微粉シリカ（Ｂ）は、本発明の組成物（Ｍ）中に、組成物（Ｍ）の総重量に対して、いずれも、好ましくは最大４０重量％、より好ましくは最大３５重量％の量で存在する。
【００５４】
本発明の組成物は、重合体（Ａ）及び微粉シリカ（Ｂ）に加えて、さらに他の成分、例えば非反応性可塑剤（Ｃ）、塩基性窒素オルガノシリコン化合物（Ｄ）、さらなる充填剤（filler）（Ｅ）、シリコーン樹脂（Ｆ）、触媒（Ｇ）、密着促進剤（Ｈ）、水捕そく剤(water scavenger)（Ｉ）、添加剤（Ｊ）及び混合剤（Ｋ）を含むことができる。
【００５５】
本発明のさらなる好ましい実施態様では、本発明の組成物（Ｍ）は、組成物（Ｍ）中に少なくとも１９重量％、より好ましくは少なくとも２４重量％の量で存在する重合体（Ａ）及びシリカ（Ｂ）に加えて、さらに少なくとも一種の非反応性可塑剤（Ｃ）を含んでなるが、全ての重量％は、特に組成物（Ｍ）の総重量に対する。
【００５６】
本発明の組成物（Ｍ）は、可塑剤（Ｃ）を、組成物（Ｍ）の総重量に対して、いずれも、好ましくは少なくとも５重量％、より好ましくは少なくとも１０重量％の濃度で含んでなる。本発明の組成物（Ｍ）は、好ましくは可塑剤（Ｃ）を、全て組成物（Ｍ）の総重量に対して、最大５０重量％の量で、より好ましくは最大４０重量％の量で、特に最大３０重量％含んでなる。
【００５７】
本発明のこの好ましい実施態様は、好ましいとして、及び特に好ましいとして挙げた量で可塑剤を加えることにより、硬化した組成物（Ｍ）の引張せん断強度に好ましい影響を及ぼし、予期したようには、好ましくない影響を及ぼさないという、極めて驚くべき発見に基づいている。
【００５８】
可塑剤（Ｃ）は、好ましくはフタル酸エステル、アジピン酸エステル、安息香酸エステル、グリコールエステル、飽和アルカンジオールのエステル、リン酸エステル、スルホン酸エステル、ポリエステル、ポリエーテル、ポリスチレン、ポリブタジエン、ポリイソブチレン、パラフィン系炭化水素及び高分子量分岐鎖状炭化水素を含んでなる。
【００５９】
所望により本発明の目的に使用する可塑剤（Ｃ）の例は、フタル酸エステル、例えばジオクチルフタラート、ジイソオクチルフタラート及びジウンデシルフタラート、過水素化フタル酸エステル、例えばジイソノニル１，２−シクロヘキサンジカルボキシレート、オクチル１，２−シクロヘキサンジカルボキシレート、アジピン酸エステル、例えばジオクチルアジパート、安息香酸エステル、グリコールエステル、飽和アルカンジオールのエステル、例えば２，２，４−トリメチル−１，３−ペンタンジオールモノイソブチラート及び２，２，４−トリメチル−１，３−ペンタンジオールジイソブチラート、リン酸エステル、スルホン酸エステル、ポリエステル、ポリエーテル、例えばポリエチレングリコール、ポリテトラヒドロフラン及びモル質量が好ましくは２００〜２２０００ｇ／ｍｏｌのポリプロピレングリコール、ポリスチレン、ポリブタジエン、ポリイソブチレン、パラフィン系炭化水素、及び高分子量分岐鎖状炭化水素である。
【００６０】
可塑剤（Ｃ）は、好ましくはモル質量−又は重合体状可塑剤の場合、平均モル質量Ｍｎが２００ｇ／ｍｏｌを超える、より好ましくは５００ｇ／ｍｏｌを超える、特に９００ｇ／ｍｏｌを超える。好ましくは可塑剤（Ｃ）は、モル質量、又はモル質量Ｍｎ、が、最大２００００ｇ／ｍｏｌ未満、より好ましくは１００００ｇ／ｍｏｌ以下、特に８０００ｇ／ｍｏｌ以下である。
【００６１】
特に好ましくは可塑剤（Ｃ）が、ポリエーテル、特にポリエチレングリコール、ポリテトラヒドロフラン及びポリプロピレングリコール、最も好ましくはポリプロピレングリコールを含んでなる。好ましいポリエーテル（Ｃ）は、モル質量が好ましくは４００〜２２０００ｇ／ｍｏｌ、より好ましくは８００〜１２０００ｇ／ｍｏｌ、特に１０００〜８０００ｇ／ｍｏｌである。
【００６２】
本発明の組成物（Ｍ）は、塩基性窒素オルガノシリコン化合物（Ｄ）を含んでいてもよい。好ましくは、成分（Ｄ）は、下記の単位を含んでなるオルガノシリコン化合物を含んでなる：
ＤｃＳｉ（ＯＲ３）ｄＲ４ｅＯ（４−ｃ−ｄ−ｅ）／２      （Ｖ）
（式中、
Ｒ３は、水素原子又は置換されていてもよいヒドロカルビルラジカルを表し、発生する毎に同一であるか、又は異なっていてよい、
Ｄは、一価の、ＳｉＣ結合した、塩基性窒素を有するラジカルであり、発生する毎に同一であるか、又は異なっていてよい、
Ｒ４は、一価の、置換されていてもよい、ＳｉＣ結合した塩基性窒素を含まない有機ラジカルであり、発生する毎に同一であるか、又は異なっていてよい、
ｃは、０、１、２、３又は４、好ましくは１を表し、
ｄは、０、１、２又は３、好ましくは１、２又は３、より好ましくは２又は３を表し、
ｅは、０、１、２又は３、好ましくは１または０を表すが、
ただし、ｃ＋ｄ＋ｅの総計は４以下であり、少なくとも一個のＤラジカルが分子１個あたり存在する）。
【００６３】
本発明の目的に所望により使用するオルガノシリコン化合物（Ｄ）は、シラン、即ち式（Ｖ）のｃ＋ｄ＋ｅ＝４の化合物のみならず、シロキサン、即ち式（Ｖ）のｃ＋ｄ＋ｅ≦３の化合物も含んでなるが、好ましくはシランを含んでなる。
【００６４】
置換されていてもよいヒドロカルビルラジカルＲ３の例は、ラジカルＲに関して挙げた例である。
【００６５】
Ｒ３ラジカルは、好ましくは水素原子及び１〜１８個の炭素原子を有する、ハロゲン原子で置換されていてもよいヒドロカルビルラジカル、より好ましくは水素原子及び１〜１０個の炭素原子を有するヒドロカルビルラジカル、特にメチル及びエチルである。
【００６６】
Ｒ４の例は、Ｒに関して挙げた例である。
【００６７】
Ｒ４は、好ましくは１〜１８個の炭素原子を有する、ハロゲン原子で置換されていてもよいヒドロカルビルラジカル、より好ましくは１〜５個の炭素原子を有するヒドロカルビルラジカル、特にメチルを表す。
【００６８】
Ｄの例は、式Ｈ２Ｎ（ＣＨ２）３−、Ｈ２Ｎ（ＣＨ２）２ＮＨ（ＣＨ２）３−、Ｈ２Ｎ（ＣＨ２）２ＮＨ（ＣＨ２）２ＮＨ（ＣＨ２）３−、Ｈ３ＣＮＨ（ＣＨ２）３−、Ｃ２Ｈ５ＮＨ（ＣＨ２）３−、Ｃ３Ｈ７ＮＨ（ＣＨ２）３−、Ｃ４Ｈ９ＮＨ（ＣＨ２）３−、Ｃ５Ｈ１１ＮＨ（ＣＨ２）３−、Ｃ６Ｈ１３ＮＨ（ＣＨ２）３−、Ｃ７Ｈ１５ＮＨ（ＣＨ２）３−、Ｈ２Ｎ（ＣＨ２）４−、Ｈ２Ｎ−ＣＨ２−ＣＨ（ＣＨ３）−ＣＨ２−、Ｈ２Ｎ（ＣＨ２）５−、シクロ−Ｃ５Ｈ９ＮＨ（ＣＨ２）３−、シクロ−Ｃ６Ｈ１１ＮＨ（ＣＨ２）３−、フェニル−ＮＨ（ＣＨ２）３−、（ＣＨ３）２Ｎ（ＣＨ２）３−、（Ｃ２Ｈ５）２Ｎ（ＣＨ２）３−、（Ｃ３Ｈ７）２ＮＨ（ＣＨ２）３−、（Ｃ４Ｈ９）２ＮＨ（ＣＨ２）３−、（Ｃ５Ｈ１１）２ＮＨ（ＣＨ２）３−、（Ｃ６Ｈ１３）２ＮＨ（ＣＨ２）３−、（Ｃ７Ｈ１５）２ＮＨ（ＣＨ２）３−、Ｈ２Ｎ（ＣＨ２）−、Ｈ２Ｎ（ＣＨ２）２ＮＨ（ＣＨ２）−、Ｈ２Ｎ（ＣＨ２）２ＮＨ（ＣＨ２）２ＮＨ（ＣＨ２）−、Ｈ３ＣＮＨ（ＣＨ２）−、Ｃ２Ｈ５ＮＨ（ＣＨ２）−、Ｃ３Ｈ７ＮＨ（ＣＨ２）−、Ｃ４Ｈ９ＮＨ（ＣＨ２）−、Ｃ５Ｈ１１ＮＨ（ＣＨ２）−、Ｃ６Ｈ１３ＮＨ（ＣＨ２）−、Ｃ７Ｈ１５ＮＨ（ＣＨ２）−、シクロ−Ｃ５Ｈ９ＮＨ（ＣＨ２）−、シクロ−Ｃ６Ｈ１１ＮＨ（ＣＨ２）−、フェニル−ＮＨ（ＣＨ２）−、（ＣＨ３）２Ｎ（ＣＨ２）−、（Ｃ２Ｈ５）２Ｎ（ＣＨ２）−、（Ｃ３Ｈ７）２ＮＨ（ＣＨ２）−、（Ｃ４Ｈ９）２ＮＨ（ＣＨ２）−、（Ｃ５Ｈ１１）２ＮＨ（ＣＨ２）−、（Ｃ６Ｈ１３）２ＮＨ（ＣＨ２）−、（Ｃ７Ｈ１５）２ＮＨ（ＣＨ２）−、（ＣＨ３Ｏ）３Ｓｉ（ＣＨ２）３ＮＨ（ＣＨ２）３−、（Ｃ２Ｈ５Ｏ）３Ｓｉ（ＣＨ２）３ＮＨ（ＣＨ２）３−、（ＣＨ３Ｏ）２（ＣＨ３）Ｓｉ（ＣＨ２）３ＮＨ（ＣＨ２）３−、及び（Ｃ２Ｈ５Ｏ）２（ＣＨ３）Ｓｉ（ＣＨ２）３ＮＨ（ＣＨ２）３−のラジカル、及び上記の第一級アミノ基と、第一級アミノ基に対して反応性であるエポキシ基又は二重結合を含んでなる化合物との反応生成物である。
【００６９】
ラジカルＤは、好ましくはＨ２Ｎ（ＣＨ２）３−、Ｈ２Ｎ（ＣＨ２）２ＮＨ（ＣＨ２）３−、及びシクロ−Ｃ６Ｈ１１ＮＨ（ＣＨ２）３−のラジカルを表す。
【００７０】
本発明の目的に所望により使用する式（Ｖ）シランの例は、Ｈ２Ｎ（ＣＨ２）３−Ｓｉ（ＯＣＨ３）３、Ｈ２Ｎ（ＣＨ２）３−Ｓｉ（ＯＣ２Ｈ５）３、Ｈ２Ｎ（ＣＨ２）３−Ｓｉ（ＯＣＨ３）２ＣＨ３、Ｈ２Ｎ（ＣＨ２）３−Ｓｉ（ＯＣ２Ｈ５）２ＣＨ３、Ｈ２Ｎ（ＣＨ２）２ＮＨ（ＣＨ２）３−Ｓｉ（ＯＣＨ３）３、Ｈ２Ｎ（ＣＨ２）２ＮＨ（ＣＨ２）３−Ｓｉ（ＯＣ２Ｈ５）３、Ｈ２Ｎ（ＣＨ２）２ＮＨ（ＣＨ２）３−Ｓｉ（ＯＣＨ３）２ＣＨ３、Ｈ２Ｎ（ＣＨ２）２ＮＨ（ＣＨ２）３−Ｓｉ（ＯＣ２Ｈ５）２ＣＨ３、Ｈ２Ｎ（ＣＨ２）２ＮＨ（ＣＨ２）３−Ｓｉ（ＯＨ）３、Ｈ２Ｎ（ＣＨ２）２ＮＨ（ＣＨ２）３−Ｓｉ（ＯＨ）２ＣＨ３、Ｈ２Ｎ（ＣＨ２）２ＮＨ（ＣＨ２）２ＮＨ（ＣＨ２）３−Ｓｉ（ＯＣＨ３）３、Ｈ２Ｎ（ＣＨ２）２ＮＨ（ＣＨ２）２ＮＨ（ＣＨ２）３−Ｓｉ（ＯＣ２Ｈ５）３、シクロ−Ｃ６Ｈ１１ＮＨ（ＣＨ２）３−Ｓｉ（ＯＣＨ３）３、シクロ−Ｃ６Ｈ１１ＮＨ（ＣＨ２）３−Ｓｉ（ＯＣ２Ｈ５）３、シクロ−Ｃ６Ｈ１１ＮＨ（ＣＨ２）３−Ｓｉ（ＯＣＨ３）２ＣＨ３、シクロ−Ｃ６Ｈ１１ＮＨ（ＣＨ２）３−Ｓｉ（ＯＣ２Ｈ５）２ＣＨ３、シクロ−Ｃ６Ｈ１１ＮＨ（ＣＨ２）３−Ｓｉ（ＯＨ）３、シクロ−Ｃ６Ｈ１１ＮＨ（ＣＨ２）３−Ｓｉ（ＯＨ）２ＣＨ３、フェニル−ＮＨ（ＣＨ２）３−Ｓｉ（ＯＣＨ３）３、フェニル−ＮＨ（ＣＨ２）３−Ｓｉ（ＯＣ２Ｈ５）３、フェニル−ＮＨ（ＣＨ２）３−Ｓｉ（ＯＣＨ３）２ＣＨ３、フェニル−ＮＨ（ＣＨ２）３−Ｓｉ（ＯＣ２Ｈ５）２ＣＨ３、フェニル−ＮＨ（ＣＨ２）３−Ｓｉ（ＯＨ）３、フェニル−ＮＨ（ＣＨ２）３−Ｓｉ（ＯＨ）２ＣＨ３、ＨＮ（（ＣＨ２）３−Ｓｉ（ＯＣＨ３）３）２、ＨＮ（（ＣＨ２）３−Ｓｉ（ＯＣ２Ｈ５）３）２、ＨＮ（（ＣＨ２）３−Ｓｉ（ＯＣＨ３）２ＣＨ３）２、ＨＮ（（ＣＨ２）３−Ｓｉ（ＯＣ２Ｈ５）２ＣＨ３）２、シクロ−Ｃ６Ｈ１１ＮＨ（ＣＨ２）−Ｓｉ（ＯＣＨ３）３、シクロ−Ｃ６Ｈ１１ＮＨ（ＣＨ２）−Ｓｉ（ＯＣ２Ｈ５）３、シクロ−Ｃ６Ｈ１１ＮＨ（ＣＨ２）−Ｓｉ（ＯＣＨ３）２ＣＨ３、シクロ−Ｃ６Ｈ１１ＮＨ（ＣＨ２）−Ｓｉ（ＯＣ２Ｈ５）２ＣＨ３、シクロ−Ｃ６Ｈ１１ＮＨ（ＣＨ２）−Ｓｉ（ＯＨ）３、シクロ−Ｃ６Ｈ１１ＮＨ（ＣＨ２）−Ｓｉ（ＯＨ）２ＣＨ３、フェニル−ＮＨ（ＣＨ２）−Ｓｉ（ＯＣＨ３）３、フェニル−ＮＨ（ＣＨ２）−Ｓｉ（ＯＣ２Ｈ５）３、フェニル−ＮＨ（ＣＨ２）−Ｓｉ（ＯＣＨ３）２ＣＨ３、フェニル−ＮＨ（ＣＨ２）−Ｓｉ（ＯＣ２Ｈ５）２ＣＨ３、フェニル−ＮＨ（ＣＨ２）−Ｓｉ（ＯＨ）３、およびフェニル−ＮＨ（ＣＨ２）−Ｓｉ（ＯＨ）２ＣＨ３及びそれらの部分的水解物であり、一方Ｈ２Ｎ（ＣＨ２）２ＮＨ（ＣＨ２）３−Ｓｉ（ＯＣＨ３）３、Ｈ２Ｎ（ＣＨ２）２ＮＨ（ＣＨ２）３−Ｓｉ（ＯＣ２Ｈ５）３、Ｈ２Ｎ（ＣＨ２）２ＮＨ（ＣＨ２）３−Ｓｉ（ＯＣＨ３）２ＣＨ３、シクロ−Ｃ６Ｈ１１ＮＨ（ＣＨ２）３−Ｓｉ（ＯＣＨ３）３、シクロ−Ｃ６Ｈ１１ＮＨ（ＣＨ２）３−Ｓｉ（ＯＣ２Ｈ５）３、及びシクロ−Ｃ６Ｈ１１ＮＨ（ＣＨ２）３−Ｓｉ（ＯＣＨ３）２ＣＨ３及びそれらのそれぞれの水解物が好ましく、Ｈ２Ｎ（ＣＨ２）２ＮＨ（ＣＨ２）３−Ｓｉ（ＯＣＨ３）３、Ｈ２Ｎ（ＣＨ２）２ＮＨ（ＣＨ２）３−Ｓｉ（ＯＣＨ３）２ＣＨ３、シクロ−Ｃ６Ｈ１１ＮＨ（ＣＨ２）３−Ｓｉ（ＯＣＨ３）３、シクロ−Ｃ６Ｈ１１ＮＨ（ＣＨ２）３−Ｓｉ（ＯＣＨ３）２ＣＨ３及びそれらのそれぞれの部分的水解物も特に好ましい。
【００７１】
本発明の目的に所望により使用するオルガノシリコン化合物（Ｄ）は、本発明の組成物（Ｍ）における硬化触媒又は共触媒の機能も果たすことができる。
【００７２】
本発明の目的に所望により使用するオルガノシリコン化合物（Ｄ）は、さらに密着促進剤として、及び／又は水捕そく剤として作用することができる。
【００７３】
本発明の目的に所望により使用するオルガノシリコン化合物（Ｄ）は、市販の製品及び／又は一般的な化学的方法により得ることができる。
【００７４】
本発明の組成物（Ｍ）が成分（Ｄ）を含む場合、その量は、全て混合物（Ａ）１００重量部に対して、好ましくは０．０１〜２５重量部、より好ましくは０．１〜１０重量部、特に０．５〜５重量部である。本発明の組成物（Ｍ）は、好ましくは成分（Ｄ）を含んでなる。
【００７５】
本発明の組成物（Ｍ）に所望により使用する充填剤（Ｅ）は、成分（Ｂ）以外の、以前から公知の、どのような望ましい充填剤でも含むことができる。
【００７６】
充填剤（Ｅ）の例は、非補強性充填剤、即ちＢＥＴ表面積が好ましくは５０ｍ２／ｇまでである充填剤、例えば石英、けいそう土、ケイ酸カルシウム、ケイ酸ジルコニウム、タルク、カオリン、ゼオライト、金属酸化物粉体、例えばアルミニウム、チタン、鉄又は亜鉛の酸化物又は混合酸化物、硫酸バリウム、炭酸カルシウム、セッコウ、窒化ケイ素、炭化ケイ素、窒化ホウ素、ガラス粉体及びプラスチック粉体、例えばポリアクリロニトリル粉体、補強性充填剤、即ちＢＥＴ表面積が５０ｍ２／ｇを超える充填剤、例えば沈殿チョーク、カーボンブラック、例えばファーネスブラック及びアセチレンブラック及び大きなＢＥＴ表面積のケイ素−アルミニウム混合酸化物、三水酸化アルミニウム、中空ビーズの形態にある充填剤、例えばセラミックマイクロビーズ、例えば３Ｍ  Ｄｅｕｔｓｃｈｌａｎｄ  ＧｍｂＨ  ｉｎ  Ｄ−Ｎｅｕｓｓから市販の商品名Ｚｅｅｏｓｐｈｅｒｅｓ（商品名）で入手可能なビーズ、弾性重合体状ビーズ、例えばＡＫＺＯ  ＮＯＢＥＬ，  Ｅｘｐａｎｃｅｌ  ｉｎ  Ｓｕｎｄｓｖａｌｌ，  Ｓｗｅｄｅｎから商品名ＥＸＰＡＮＣＥＬ（商標）で市販のビーズ、又はガラスビーズ、繊維状充填剤、例えばアスベスト及び重合体状繊維である。上に挙げた充填剤は、疎水性付与した状態、例えばオルガノシラン／オルガノシロキサン又はステアリン酸で処理、もしくはエーテル化により、ヒドロキシル基をアルコキシ基に処理することもできる。
【００７７】
本発明の組成物（Ｍ）が充填剤（Ｅ）を含んでなる場合、炭酸カルシウム、タルク及び三水酸化アルミニウムが好ましい。
【００７８】
所望により使用する充填剤（Ｅ）は、含水量が好ましくは１重量％未満、より好ましくは０．５重量％未満である。
【００７９】
本発明の組成物（Ｍ）が充填剤（Ｅ）を含んでなる場合、その量は、全て成分（Ａ）１００重量部に対して、好ましくは１０〜１０００重量部、より好ましくは５０〜５００重量部、特に７０〜２００重量部である。好ましくは、本発明の組成物（Ｍ）は、充填剤を含まない。
【００８０】
本発明の組成物（Ｍ）は、好ましくは実質的に透明である。
【００８１】
本発明の組成物（Ｍ）に所望により使用するシリコーン樹脂（Ｆ）は、好ましくは成分（Ａ）及び（Ｄ）の他に、下記式の単位を含んでなる化合物を含んでなる：
Ｒ５ｆ（Ｒ６Ｏ）ｇＳｉＯ（４−ｆ−ｇ）／２（ＶＩ）
（式中、
Ｒ５は、水素原子、一価の、ＳｉＣ結合した、置換されていてもよいヒドロカルビルラジカルを表し、発生する毎に同一であるか、又は異なっていてよく、
Ｒ６は、水素原子又は一価の、置換されていてもよいヒドロカルビルラジカルを表し、発生する毎に同一であるか、又は異なっていてよく、
ｆは、０、１、２又は３を表し、
ｇは、０、１、２又は３、好ましくは０、１又は２、より好ましくは０または１を表すが、
ただし、ｆ＋ｇの総計は３以下であり、ｆは、式（ＶＩ）の単位の少なくとも５０％で、好ましくは少なくとも６０％で０または１を表す）。
【００８２】
成分（Ｆ）は、好ましくは少なくとも９０重量％の式（ＶＩ）の単位を含んでなる。特に好ましくは、成分（Ｆ）が、式（ＶＩ）の単位だけからなる。
【００８３】
ラジカルＲ５の例は、Ｒに関して上に挙げた例である。
【００８４】
ラジカルＲ５は、好ましくは一価の、ＳｉＣ結合した脂肪族又は芳香族の、１〜１８個の炭素原子を有する、ハロゲン原子で置換されていてもよいヒドロカルビル基、より好ましくはメチル又はフェニルを表す。好ましくは式（ＶＩ）の単位の少なくとも４０％、より好ましくは少なくとも５０％でＲ５がフェニルである。
【００８５】
ラジカルＲ６の例は、水素原子又はＲに関して挙げた例である。ラジカルＲ６は、好ましくは水素原子又は１〜１０個の炭素原子を有する、ハロゲン原子で置換されていてもよいアルキルラジカル、より好ましくはメチル又はエチルを表す。
【００８６】
成分（Ｆ）として有用なシリコーン樹脂の例は、式ＳｉＯ４／２、Ｓｉ（ＯＲ６）Ｏ３／２、Ｓｉ（ＯＲ６）２Ｏ２／２、およびＳｉ（ＯＲ６）３Ｏ１／２の（Ｑ）単位、式ＰｈＳｉＯ３／２、ＰｈＳｉ（ＯＲ６）Ｏ２／２、及びＰｈＳｉ（ＯＲ６）２Ｏ１／２の（Ｔ）単位、式Ｍｅ２ＳｉＯ２／２およびＭｅ２Ｓｉ（ＯＲ６）Ｏ１／２の（Ｄ）単位、及び式Ｍｅ３ＳｉＯ１／２の（Ｍ）単位から実質的に、好ましくはそれらのみからなるオルガノポリシロキサン樹脂であり、式中、Ｍｅはメチルを表し、Ｐｈはフェニルを表し、Ｒ６は、水素原子又は１〜１０個の炭素原子を有する、ハロゲン原子で置換されていてもよいアルキルラジカルを表し、より好ましくは水素原子又は１〜４個の炭素原子を有するアルキルラジカルを表すが、樹脂は、好ましくは１モルの（Ｔ）単位あたり、０〜２モルの（Ｑ）単位、０〜２モルの（Ｄ）単位及び０〜２モルの（Ｍ）単位を含んでなる。
【００８７】
成分（Ｆ）として有用なシリコーン樹脂の好ましい例は、式ＰｈＳｉＯ３／２、ＰｈＳｉ（ＯＲ６）Ｏ２／２、及びＰｈＳｉ（ＯＲ６）２Ｏ１／２のＴ単位、所望により式ＭｅＳｉＯ３／２、ＭｅＳｉ（ＯＲ６）Ｏ２／２、及びＭｅＳｉ（ＯＲ６）２Ｏ１／２のＴ単位、及び所望により式Ｍｅ２ＳｉＯ２／２及びＭｅ２Ｓｉ（ＯＲ６）Ｏ１／２のＤ単位から実質的に、好ましくはそれらのみからなるオルガノポリシロキサン樹脂である：（式中、Ｍｅはメチルを表し、Ｐｈはフェニルを表し、Ｒ６は、水素原子又は１〜１０個の炭素原子を有する、ハロゲン原子で置換されていてもよいアルキルラジカルを表し、より好ましくは水素原子又は１〜４個の炭素原子を有するアルキルラジカルを表すが、フェニルシリコーンとメチルシリコーン単位のモル比は、０．５〜２．０である）。これらのシリコーン樹脂におけるＤ単位のレベルは、好ましくは１０重量％未満である。
【００８８】
成分（Ｆ）として有用なシリコーン樹脂のさらなる好ましい例は、式ＰｈＳｉＯ３／２、ＰｈＳｉ（ＯＲ６）Ｏ２／２、およびＰｈＳｉ（ＯＲ６）２Ｏ１／２のＴ単位から実質的に、好ましくはそれらのみからなるオルガノポリシロキサン樹脂であり、式中、Ｐｈはフェニルを表し、Ｒ６は、水素原子又は１〜１０個の炭素原子を有する、ハロゲン原子で置換されていてもよいアルキルラジカルを表し、より好ましくは水素原子又は１〜４個の炭素原子を有するアルキルラジカルを表す。
【００８９】
成分（Ｆ）として有用なシリコーン樹脂は、好ましくは平均モル質量（数平均）  Ｍｎが、少なくとも４００ｇ／ｍｏｌ、より好ましくは少なくとも６００ｇ／ｍｏｌである。平均モル質量Ｍｎは、好ましくは最大４０００００ｇ／ｍｏｌ、より好ましくは最大１０００００ｇ／ｍｏｌ、特に最大５００００ｇ／ｍｏｌである。シリコーン樹脂は、２３℃で１０００ｈＰａで固体及び液体の両方でよく、その場合、液体シリコーン樹脂が好ましい。
【００９０】
成分（Ｆ）として有用なシリコーン樹脂は、市販製品、例えばＷａｃｋｅｒ  Ｃｈｅｍｉｅ  ＡＧから市販の各種ＳＩＬＲＥＳ（商標）タイプ、例えばＳＩＬＲＥＳ（商標）ＩＣ  ３６８、ＳＩＬＲＥＳ（商標）ＩＣ  ６７８又はＳＩＬＲＥＳ（商標）ＳＹ２３１、及び／又は一般的な化学的方法により得られる。
【００９１】
本発明の組成物（Ｍ）がシリコーン樹脂（Ｆ）を含んでなる場合、その量は、全て成分（Ａ）の１００重量部に対して、好ましくは５〜１０００重量部、より好ましくは１０〜５００重量部、特に少なくとも５０〜３００重量部である。
【００９２】
本発明の組成物（Ｍ）で所望により使用する触媒（Ｇ）は、成分（Ｄ）以外の、シラン縮合により硬化する組成物に関して以前から公知であるどのような望ましい触媒でも含むことができる。
【００９３】
金属を含む硬化触媒（Ｇ）の例は、チタン及びスズの有機化合物、例えばチタン酸エステル、例えばチタン酸テトラブチル、チタン酸テトラプロピル、チタン酸テトライソプロピル及びチタンテトラアセチルアセトナート、スズ化合物、例えばジブチルスズジラウラート、ジブチルスズマレアート、ジブチルスズジアセタート、ジブチルスズジオクタノアート、ジブチルスズアセチルアセトナート、酸化ジブチルスズ、及び対応するジオクチルスズ化合物である。
【００９４】
金属を含まない硬化触媒（Ｇ）の例は、塩基性化合物、例えばトリエチルアミン、トリブチルアミン、１，４−ジアザビシクロ［２，２，２］オクタン、１，５−ジアザビシクロ［４．３．０］ノナ−５−エン、１，８−ジアザビシクロ［５．４．０］ウンデカ−７−エン、Ｎ，Ｎ−ビス（Ｎ，Ｎ−ジメチル−２−アミノエチル）メチルアミン、Ｎ，Ｎ−ジメチルシクロヘキシルアミン、Ｎ，Ｎ−ジメチルフェニルアミン及びＮ−エチルモルホリニンである。
【００９５】
有用な触媒（Ｇ）は、さらに酸性化合物、例えばリン酸及びそのエステル、トルエンスルホン酸、硫酸、硝酸又は有機カルボン酸、例えば酢酸及び安息香酸を包含する。
【００９６】
本発明の一様式では、所望により使用する触媒（Ｇ）は、金属含有硬化触媒、好ましくはスズ含有触媒である。本発明のこの実施態様は、特に成分（Ａ）が完全に、又は少なくとも部分的に、即ち少なくとも９０重量％の程度に、好ましくは少なくとも９５重量％の程度に、式（Ｉ）のｂが１以外である化合物からなる場合に好ましい。
【００９７】
本発明の組成物（Ｍ）が触媒（Ｇ）を含んでなる場合、その量は、成分（Ａ）１００重量部に対して、好ましくは０．０１〜２０重量部、より好ましくは０．０５〜５重量部である。
【００９８】
本発明の組成物（Ｍ）に、所望により使用する密着促進剤（Ｈ）は、シラン縮合により硬化する系にこれまで記載されている、全ての望ましい密着促進剤を含むことができる。
【００９９】
密着促進剤（Ｈ）は、好ましくは少なくとも一個のＳｉＣ結合した反応性有機官能基を有するアルコキシシラン、例えばグリシドキシアルキル−、カルバマートアルキル−及びメタクリロイルオキシアルキル−アルコキシシラン、及びそれらの、成分（Ｄ）以外の部分的水解物を含んでなる。
【０１００】
密着促進剤（Ｈ）の例は、エポキシシラン、例えばグリシドキシプロピルトリメトキシシラン、グリシドキシプロピルメチルジメトキシシラン、グリシドキシプロピルトリエトキシシラン又はグリシドキシプロピルメチルジエトキシシラン、２−（３−トリエトキシシリルプロピル）無水マレイン酸、Ｎ−（３−トリメトキシシリルプロピル）尿素、Ｎ−（３−トリエトキシシリルプロピル）尿素、Ｎ−（トリメトキシシリルメチル）尿素、Ｎ−（メチルジメトキシシリルメチル）尿素、Ｎ−（３−トリエトキシシリルメチル）尿素、Ｎ−（３−メチルジエトキシシリルメチル）尿素、Ｏ−メチルカルバマートメチルメチルジメトキシシラン、Ｏ−メチルカルバマートメチルトリメトキシシラン、Ｏ−エチルカルバマートメチルメチルジエトキシシラン、Ｏ−エチルカルバマートメチルトリエトキシシラン、３−メタクリロイルオキシプロピルトリメトキシシラン、メタクリロイルオキシメチルトリメトキシシラン、メタクリロイルオキシメチルメチルジメトキシシラン、メタクリロイルオキシメチルトリエトキシシラン、メタクリロイルオキシメチルメチルジエトキシシラン、３−アクリロイルオキシプロピルトリメトキシシラン、アクリロイルオキシメチルトリメトキシシラン、アクリロイルオキシメチルメチルジメトキシシラン、アクリロイルオキシメチルトリエトキシシラン及びアクリロイルオキシメチルメチルジエトキシシラン及びそれらの部分的縮合物である。
【０１０１】
本発明の組成物（Ｍ）が密着促進剤（Ｈ）を含む場合、その量は、全て成分（Ａ）の１００重量部に対して、好ましくは０．５〜３０重量部、より好ましくは１〜１０重量部である。
【０１０２】
本発明の組成物（Ｍ）に所望により使用する水捕そく剤（Ｉ）は、シラン縮合により硬化する系に記載されているどのような水捕そく剤でも含んでいてもよい。
【０１０３】
水捕そく剤（Ｉ）は、好ましくはアルコキシシラン及びそれらの、成分（Ｄ）以外の部分的水解物を含んでなる。
【０１０４】
水捕そく剤（Ｉ）の例は、シラン、例えばビニルトリメトキシシラン、ビニルトリエトキシシラン、ビニルメチルジメトキシシラン、Ｏ−メチルカルバマートメチルメチルジメトキシシラン、Ｏ−メチルカルバマートメチルトリメトキシシラン、Ｏ−エチルカルバマートメチルメチルジエトキシシラン、Ｏ−エチルカルバマートメチルトリエトキシシラン、及び／又はそれらの部分的縮合物及びオルトエステル、例えば１，１，１−トリメトキシエタン、１，１，１−トリエトキシエタン、トリメトキシメタン及びトリエトキシメタンである。
【０１０５】
本発明の組成物（Ｍ）が水捕そく剤（Ｉ）を含んでなる場合、その量は、全て成分（Ａ）の１００重量部に対して、好ましくは０．５〜３０重量部、より好ましくは１〜２０重量部である。本発明の組成物は、成分（Ｉ）を含んでなるのが好ましい。
【０１０６】
本発明の組成物（Ｍ）に所望により使用する添加剤（Ｊ）は、シラン−架橋系に以前から公知の、典型的などのような添加剤でも含むことができる。
【０１０７】
本発明の目的に所望により使用する添加剤（Ｊ）は、好ましくは酸化防止剤、ＵＶ安定剤、例えばいわゆるＨＡＬＳ化合物、殺真菌剤及び顔料を含んでなる。
【０１０８】
本発明の組成物（Ｍ）が添加剤（Ｊ）を含んでなる場合、その量は、全て成分（Ａ）の１００重量部に対して、好ましくは０．０１〜３０重量部、より好ましくは０．１〜１０重量部である。
【０１０９】
本発明の目的に所望により使用する混合剤（Ｋ）は、好ましくはテトラアルコキシシラン、例えばテトラアセトキシシラン、及び／又はそれらの部分的縮合物、反応性可塑剤、レオロジー添加剤、難燃剤及び有機溶剤を含んでなる。
【０１１０】
好ましい反応性可塑剤（Ｋ）は、６〜４０個の炭素原子を有するアルキル鎖を含んでなり、化合物（Ａ）に対して反応性である基を有する化合物である。例としては、イソオクチルトリメトキシシラン、イソオクチルトリエトキシシラン、Ｎ−オクチルトリメトキシシラン、Ｎ−オクチルトリエトキシシラン、デシルトリメトキシシラン、デシルトリエトキシシラン、ドデシルトリメトキシシラン、ドデシルトリエトキシシラン、テトラデシルトリメトキシシラン、テトラデシルトリエトキシシラン、ヘキサデシルトリメトキシシラン及びヘキサデシルトリエトキシシランがある。
【０１１１】
レオロジー添加剤（Ｋ）は、好ましくはポリアミドワックス、水素化ひまし油又はステアラートを含んでなる。
【０１１２】
有機溶剤（Ｋ）の例は、低分子量エーテル、エステル、ケトン、芳香族及び脂肪族及び所望によりハロゲン含有炭化水素及びアルコールであり、後者が好ましい。
【０１１３】
本発明の組成物（Ｍ）は、好ましくは有機溶剤と混合しない。
【０１１４】
本発明の組成物（Ｍ）が一種以上の成分（Ｋ）を含んでなる場合、その量は、それぞれの場合に、全て成分（Ａ）の１００重量部に対して、好ましくは０．５〜２００重量部、より好ましくは１〜１００重量部、特に２〜７０重量部である。
【０１１５】
組成物（Ｍ）の成分は、全て、常に合計１００重量部になる。
【０１１６】
本発明の組成物は、好ましくは
（Ａ）式（Ｉ）で表される化合物、
（Ｂ）微粉シリカ、
所望により
（Ｃ）非反応性可塑剤、
所望により
（Ｄ）塩基性窒素化合物、
所望により
（Ｅ）充填剤、
所望により
（Ｆ）触媒、
所望により
（Ｈ）接着性促進剤、
所望により
（Ｉ）水捕そく剤、
所望により
（Ｊ）添加剤、
所望により
（Ｋ）混合剤
を含んでなる。
【０１１７】
本発明の組成物は、より好ましくは
（Ａ）式（Ｉ）で表される化合物、
（Ｂ）微粉シリカ、
（Ｃ）非反応性可塑剤、
（Ｄ）塩基性窒素化合物、
所望により
（Ｅ）充填剤、
所望により
（Ｆ）触媒、
所望により
（Ｈ）接着性促進剤、
所望により
（Ｉ）水捕そく剤、
所望により
（Ｊ）添加剤、及び
所望により
（Ｋ）混合剤
を含んでなる。
【０１１８】
成分（Ａ）〜（Ｋ）とは別に、本発明の組成物（Ｍ）は、好ましくはさらなる成分を含まない。
【０１１９】
本発明の目的に使用する成分は、そのような成分の一品種を、並びに特定成分の２種以上の混合物をそれぞれ含むことができる。
【０１２０】
本発明の組成物（Ｍ）は、好ましくは接着剤又はシーラント材料を、より好ましくは接着剤材料を含んでなる。
【０１２１】
本発明の組成物（Ｍ）は、粘度が、全て２５℃で、好ましくは５００〜１００００００ｍＰａｓ、より好ましくは１０００〜５０００００ｍＰａｓである。
【０１２２】
本発明の組成物（Ｍ）は、それ自体公知のどのような望ましい様式においても、例えば湿分硬化組成物の製造に一般的な種類の手順及び混合方法により得ることができる。
【０１２３】
本発明は、個々の成分をいずれかの望ましい順序で混合することにより、本発明の組成物（Ｍ）を製造する方法をさらに提供する。
【０１２４】
この混合は、室温で、外界大気圧、即ち約９００〜１１００ｈＰａで行うことができる。しかし、所望により、この混合は、高温で、例えば３０〜１３０℃の温度で行うこともできる。揮発性成分及び／又は空気を除去するために、混合を、減圧下、例えば３０〜５００ｈＰａ絶対気圧で、一時的に又は一定して行うことも可能である。
【０１２５】
本発明の混合は、好ましくは湿分の非存在下で行う。
【０１２６】
本発明の方法は、連続的な操作として、又はバッチ操作として行うことができる。
【０１２７】
本発明の組成物（Ｍ）は、好ましくは湿分の非存在下で貯蔵可能であり、水の進入により室温で架橋し得る、一成分組成物を含んでなる。しかし、本発明の組成物（Ｍ）は、ＯＨ含有化合物、例えば水が第二成分として加えられる、２成分架橋系の一部でもよい。
【０１２８】
本発明の組成物（Ｍ）を架橋させるには、空気の通常の含水量で十分である。本発明による組成物（Ｍ）の架橋は、好ましくは室温で行われる。所望により、室温より低いか、又は高い温度で、例えば−５℃〜１５℃、又は３０℃〜５０℃で、及び／又は空気の通常の含水量を超えるか、又はそれより僅かに低い水の濃度でも、架橋は行うことができる。
【０１２９】
架橋は、好ましくは１００〜１１００ｈＰａの圧力で、特に周囲大気圧、即ち約９００〜１１００ｈＰａで行われる。
【０１３０】
本発明は、本発明の組成物（Ｍ）を架橋させることにより得られる成形製品(shaped article)を提供する。
【０１３１】
本発明の成形製品は、どのような所望の成形製品、例えばガスケット、プレス成形品、押出形材、コーティング、含浸物、カプセル封入物、レンズ、プリズム、多角形構造物、ラミネート層又は接着層を含んでいてもよい。
【０１３２】
本発明の組成物（Ｍ）は、硬化後の引張強度が＞５ＭＰａ、好ましくは＞７ＭＰａ、より好ましくは＞８ＭＰａである。
【０１３３】
本発明の硬化した組成物（Ｍ）は、破断点伸びが好ましくは＞１００％、より好ましくは＞１５０％、特に＞２００％である。
【０１３４】
本発明の硬化した組成物（Ｍ）は、好ましくは引張強度＞５ＭＰａを、破断点伸び＞１００％との組合せで、より好ましくは引張強度＞５ＭＰａを、破断点伸び＞１５０％との組合せで、特に破断点伸び＞２０００％との組合せで示す。
【０１３５】
本発明は、本発明の組成物を、少なくとも一個の基材の表面上に塗布し、次いでこの表面を、第二の被着体基材(adherend substrate)と接触させ、続いて架橋させることを含んでなる、基材を接着結合する方法を提供する。
【０１３６】
本発明により接着結合し得る基材の例は、特に木材であるが、ＰＶＣを含むプラスチック、コンクリート、鉱物基材、金属、ガラス、セラミック及び塗料を塗布した表面も含む。同様の、並びに異なった材料を、接着剤で一つに結合させることができる。本発明の接着剤に好ましい使用の例は、過酷な振動にさらすことになる接着剤結合、例えば風防ガラスの接着剤結合である。
【０１３７】
本発明は、本発明の組成物を、少なくとも一個の基材上に塗布し、次いで架橋させる、複合材料(composite)を形成する方法をさらに提供する。複合材料の例は、コーティング、カプセル封入、例えばＬＥＤ又は他の電子部品用の化合物のカプセル封入、成形製品、複合材料及び複合材料成形物の製造である。ここで複合材料成形物とは、複合材料から形成された統一された製品を意味し、本発明の組成物（Ｍ）の架橋生成物、及び少なくとも一個の基材からなり、二つの部分間に堅い、耐久性のある結合がある。
【０１３８】
本発明の組成物（Ｍ）には、容易に、商業的に直接入手できる安価な材料から、特に市販のシラン架橋性重合体から、例えばＷａｃｋｅｒ  Ｃｈｅｍｉｅ  ＡＧから各種ＧＥＮＩＯＳＩＬ（商標）ＳＴＰ−Ｅタイプから得られるという利点がある。
【０１３９】
本発明の架橋性組成物（Ｍ）には、貯蔵安定性が非常に高く、高速で架橋するという利点がある。
【０１４０】
本発明の架橋性組成物（Ｍ）には、接着プロファイルが非常にすぐれているというさらなる利点がある。
【０１４１】
本発明の組成物（Ｍ）には、加工し易いというさらなる利点がある。
【０１４２】
本発明の組成物（Ｍ）のさらなる利点は、引張強度が高く、弾性が高い、即ち破断点伸びが高い接着剤が、その組成物から得られることである。
【０１４３】
本発明による組成物の利点は、長鎖を、従ってこれに対応する高分子量のシラン架橋性重合体を使用して、高い弾性、即ち破断点伸び＞１００％を達成することができることであり、長鎖を使用しても、自動的に非常に控えめな引張強度、即ち５ＭＰａ未満の引張強度にはならない。従って、本発明の系は、高い引張強度を高い弾性と組み合わせた接着剤を開発することができる。
【０１４４】
ここで例を説明するが、そこに記載する粘度は全て温度２５℃に関連する。他に指示が無い限り、下記の例は、大気圧、即ち例えば１０００ｈＰａで、室温、即ち約２３℃で、又は反応物を室温で混合した時に、追加の加熱又は冷却を行わずに、生じた温度で、約５０％の相対湿度で行った。部数及び百分率は、他に指示が無い限り、全て重量で表す。
【実施例】
【０１４５】
例１
例１は、架橋可能な組成物中にある焼成シリカの割合に対する、硬化した接着剤処方物の機械的特性の依存性、特にそれらの引張強度の依存性を示す。
【０１４６】
接着剤処方物１ａ
平均モル質量（Ｍｎ）１８０００ｇ／ｍｏｌで、末端基の式が−Ｏ−Ｃ（＝Ｏ）−ＮＨ−（ＣＨ２）３−Ｓｉ（ＯＣＨ３）３である、両側にシラン末端を有する直鎖状ポリプロピレングリコール（Ｗａｃｋｅｒ  Ｃｈｅｍｉｅ  ＡＧから、ＧＥＮＩＯＳＩＬ（商標）ＳＴＰ−Ｅ３５の名称で市販）１１１．６ｇを、２５℃で、ビニルトリメトキシシラン５．６ｇ及び平均モル質量（Ｍｎ）２０００ｇ／ｍｏｌのポリプロピレングリコール２７．４ｇと共に、ＰＣ−Ｌａｂｏｒｓｙｓｔｅｍから市販の２本のビームミキサーを備えた実験室プラネタリーミキサーで、２００ｒｐｍで２分間撹拌することにより、均質化する。その後、ＢＥＴ表面積約１４０ｍ２／ｇの疎水性焼成シリカ（ＨＤＫ（商標）Ｈ  ２０００、Ｗａｃｋｅｒ  Ｃｈｅｍｉｅ  ＡＧから市販）５０．０ｇを、６００ｒｐｍで１分間撹拌することにより崩壊させた。最後に、Ｎ−（２−アミノエチル）−３−アミノプロピルトリメトキシシラン５．０ｇ及びジオクチルスズジラウラート０．４ｇを、２００ｒｐｍで１分間混合した。最終的に、６００ｒｐｍで２分間及び２００ｒｐｍで１分間、圧力１００ｍｂａｒで撹拌し、均質化し、気泡を除去した。
【０１４７】
このようにして得られた組成物は、３１０ｍｌのＰＥカートリッジに詰め、２０℃で２４時間貯蔵してから試験した。
【０１４８】
接着剤処方物１ｂ
接着剤処方物１ａに記載した手順を繰り返したが、平均モル質量（Ｍｎ）１８０００ｇ／ｍｏｌで、末端基の式が−Ｏ−Ｃ（＝Ｏ）−ＮＨ−（ＣＨ２）３−Ｓｉ（ＯＣＨ３）３である、両側にシラン末端を有する直鎖状ポリプロピレングリコール１１９．６ｇ、ビニルトリメトキシシラン５．６ｇ、平均モル質量（Ｍｎ）２０００ｇ／ｍｏｌのポリプロピレングリコール２９．４ｇ、ＢＥＴ表面積約１４０ｍ２／ｇの疎水性焼成シリカ４０．０ｇを６００ｒｐｍで１分間撹拌、Ｎ−（２−アミノエチル）−３−アミノプロピルトリメトキシシラン５．０ｇ及びジオクチルスズジラウラート０．４ｇを使用した。
【０１４９】
比較例１（ＶＩ）
接着剤処方物１ｃ
例１ａに記載した手順を繰り返したが、平均モル質量（Ｍｎ）１８０００ｇ／ｍｏｌで、末端基の式が−Ｏ−Ｃ（＝Ｏ）−ＮＨ−（ＣＨ２）３−Ｓｉ（ＯＣＨ３）３である、両側にシラン末端を有する直鎖状ポリプロピレングリコール１２７．６ｇ、ビニルトリメトキシシラン５．６ｇ、平均モル質量（Ｍｎ）２０００ｇ／ｍｏｌのポリプロピレングリコール３１．４ｇ、ＢＥＴ表面積約１４０ｍ２／ｇの疎水性焼成シリカ３０．０ｇ、Ｎ−（２−アミノエチル）−３−アミノプロピルトリメトキシシラン５．０ｇ及びジオクチルスズジラウラート０．４ｇを使用した。
【０１５０】
接着剤処方物１ａ、１ｂ及び１ｃの特性測定
例１ａ〜１ｃで得た組成物を、架橋させ、それらの皮形成及びそれらの機械的特性に関して試験した。結果を表１に示す。
【０１５１】
皮形成時間（ＳＦＴ）
それらの皮形成時間を測定するために、例で得た架橋性組成物を、ＰＥフィルムの上に２ｍｍ厚の層に塗布し、標準条件（２３℃及び５０％相対湿度）下で貯蔵する。硬化する際に、皮の形成を５分間ごとに試験する。これには、乾燥した実験室用のへらを試料表面の上に注意深く載せ、上方向に引っ張る。試料が指に付着する場合、皮はまだ形成されていない。試料がへらに最早付着しない場合、皮が形成されているので、その時間を記録する。
【０１５２】
機械的特性
組成物を、それぞれ研磨したテフロン板上に深さ２ｍｍで塗り拡げ、２３℃、５０％相対湿度で２週間硬化させた。
【０１５３】
引張強度は、ＤＩＮ  ５３５０４−Ｓ１により測定した。破断点伸び伸びは、ＤＩＮ  ５３５０４−Ｓ１により測定した。ショア硬度Ａは、ＤＩＮ  ５３５０５により測定した。
【０１５４】
結果を表１に示す。
【０１５５】
【表１】
2015515503.tif 000002
【０１５６】
例２
例２は、硬化した接着剤処方物の機械的特性の、架橋性組成物中にある可塑剤の割合に対する依存性である。
【０１５７】
接着剤処方物２ａ
平均モル質量（Ｍｎ）１８０００ｇ／ｍｏｌで、末端基の式が−Ｏ−Ｃ（＝Ｏ）−ＮＨ−（ＣＨ２）３−Ｓｉ（ＯＣＨ３）３である、両側にシラン末端を有する直鎖状ポリプロピレングリコール（Ｗａｃｋｅｒ  Ｃｈｅｍｉｅ  ＡＧから、ＧＥＮＩＯＳＩＬ（商標）ＳＴＰ−Ｅ３５の名称で市販）６６．０ｇを、２５℃で、ビニルトリメトキシシラン５．６ｇ及び平均モル質量（Ｍｎ）２０００ｇ／ｍｏｌのポリプロピレングリコール６６．０ｇと共に、ＰＣ−Ｌａｂｏｒｓｙｓｔｅｍから市販の２本のビームミキサーを備えた実験室プラネタリーミキサーで、２００ｒｐｍで２分間撹拌することにより、均質化する。その後、ＢＥＴ表面積約１４０ｍ２／ｇの疎水性焼成シリカ（ＨＤＫ（商標）Ｈ  ２０００、Ｗａｃｋｅｒ  Ｃｈｅｍｉｅ  ＡＧから市販）５７．０ｇを、６００ｒｐｍで１分間撹拌することにより崩壊させた。最後に、Ｎ−（２−アミノエチル）−３−アミノプロピルトリメトキシシラン５．０ｇ及びジオクチルスズジラウラート０．４ｇを、２００ｒｐｍで１分間混合した。最終的に、６００ｒｐｍで２分間及び２００ｒｐｍで１分間、圧力１００ｍｂａｒで撹拌し、均質化し、気泡を除去した。
【０１５８】
このようにして得られた組成物は、３１０ｍｌのＰＥカートリッジに詰め、２０℃で２４時間貯蔵してから試験した。
【０１５９】
接着剤処方物２ｂ
２ａに記載した手順を繰り返したが、平均モル質量（Ｍｎ）１８０００ｇ／ｍｏｌで、末端基の式が−Ｏ−Ｃ（＝Ｏ）−ＮＨ−（ＣＨ２）３−Ｓｉ（ＯＣＨ３）３である、両側にシラン末端を有する直鎖状ポリプロピレングリコール８６．０ｇ、ビニルトリメトキシシラン５．６ｇ、平均モル質量（Ｍｎ）２０００ｇ／ｍｏｌのポリプロピレングリコール４６．０ｇ、ＢＥＴ表面積約１４０ｍ２／ｇの疎水性焼成シリカ５７．０ｇ、Ｎ−（２−アミノエチル）−３−アミノプロピルトリメトキシシラン５．０ｇ及びジオクチルスズジラウラート０．４ｇを使用した。
【０１６０】
接着剤処方物２ｃ
２ａに記載した手順を繰り返したが、平均モル質量（Ｍｎ）１８０００ｇ／ｍｏｌで、末端基の式が−Ｏ−Ｃ（＝Ｏ）−ＮＨ−（ＣＨ２）３−Ｓｉ（ＯＣＨ３）３である、両側にシラン末端を有する直鎖状ポリプロピレングリコール１０６．０ｇ、ビニルトリメトキシシラン５．６ｇ、平均モル質量（Ｍｎ）２０００ｇ／ｍｏｌのポリプロピレングリコール２６．０ｇ、ＢＥＴ表面積約１４０ｍ２／ｇの疎水性焼成シリカ５７．０ｇ、Ｎ−（２−アミノエチル）−３−アミノプロピルトリメトキシシラン５．０ｇ及びジオクチルスズジラウラート０．４ｇを使用した。
【０１６１】
接着剤処方物２ｄ
２ａに記載した手順を繰り返したが、平均モル質量（Ｍｎ）１８０００ｇ／ｍｏｌで、末端基の式が−Ｏ−Ｃ（＝Ｏ）−ＮＨ−（ＣＨ２）３−Ｓｉ（ＯＣＨ３）３である、両側にシラン末端を有する直鎖状ポリプロピレングリコール１２６．０ｇ、ビニルトリメトキシシラン５．６ｇ、ＢＥＴ表面積約１４０ｍ２／ｇの疎水性焼成シリカ５７．０ｇ、Ｎ−（２−アミノエチル）−３−アミノプロピルトリメトキシシラン５．０ｇ及びジオクチルスズジラウラート０．４ｇを使用した。可塑剤としてのポリプロピレングリコールの添加は、この接着剤処方物では控えた。
【０１６２】
接着剤処方物２ａ、２ｂ、２ｃ及び２ｄの特性測定
皮形成時間及び機械的特性は、正確に例１に記載するようにして測定した。結果を表２に示す。
【０１６３】
【表２】
2015515503.tif 000003
【０１６４】
例３
例３は、異なった重合体を含んでなる接着剤処方物を説明する。
【０１６５】
接着剤処方物３ａ
平均モル質量（Ｍｎ）１２０００ｇ／ｍｏｌで、末端基の式が−Ｏ−Ｃ（＝Ｏ）−ＮＨ−（ＣＨ２）３−Ｓｉ（ＯＣＨ３）３である、両側にシラン末端を有する直鎖状ポリプロピレングリコール（Ｗａｃｋｅｒ  Ｃｈｅｍｉｅ  ＡＧから、ＧＥＮＩＯＳＩＬ（商標）ＳＴＰ−Ｅ３５の名称で市販）６６．０ｇを、２５℃で、ビニルトリメトキシシラン５．６ｇ及び平均モル質量（Ｍｎ）２０００ｇ／ｍｏｌのポリプロピレングリコール６６．０ｇと共に、ＰＣ−Ｌａｂｏｒｓｙｓｔｅｍから市販の２本のビームミキサーを備えた実験室プラネタリーミキサーで、２００ｒｐｍで２分間撹拌することにより、均質化する。その後、ＢＥＴ表面積約１４０ｍ２／ｇの疎水性焼成シリカ（ＨＤＫ（商標）Ｈ  ２０００、Ｗａｃｋｅｒ  Ｃｈｅｍｉｅ  ＡＧから市販）５７．０ｇを、６００ｒｐｍで１分間撹拌することにより崩壊させた。最後に、Ｎ−（２−アミノエチル）−３−アミノプロピルトリメトキシシラン５．０ｇ及びジオクチルスズジラウラート０．４ｇを、２００ｒｐｍで１分間混合した。最終的に、６００ｒｐｍで２分間及び２００ｒｐｍで１分間、圧力１００ｍｂａｒで撹拌し、均質化し、気泡を除去した。
【０１６６】
このようにして得られた組成物は、３１０ｍｌのＰＥカートリッジに詰め、２５℃で２４時間貯蔵してから試験した。
【０１６７】
接着剤処方物３ｂ
接着剤処方物３ａに記載した手順を繰り返したが、平均モル質量（Ｍｎ）１８０００ｇ／ｍｏｌで、末端基の式が−Ｏ−Ｃ（＝Ｏ）−ＮＨ−ＣＨ２−Ｓｉ（ＯＣＨ３）３である、両側にシラン末端を有する直鎖状ポリプロピレングリコール（Ｗａｃｋｅｒ  Ｃｈｅｍｉｅ  ＡＧから、ＧＥＮＩＯＳＩＬ（商標）ＳＴＰ−Ｅ３０の名称で市販）１０６．０ｇ、ビニルトリメトキシシラン６．０ｇ、平均モル質量（Ｍｎ）２０００ｇ／ｍｏｌのポリプロピレングリコール２６．０ｇ、ＢＥＴ表面積約１４０ｍ２／ｇの疎水性焼成シリカ５７．０ｇ及びＮ−（２−アミノエチル）−３−アミノプロピルトリメトキシシランを使用した。さらなる触媒の添加は、いわゆるα−シラン末端を有する重合体を基剤とするこの処方物では、控えることができる。
【０１６８】
接着剤処方物３ａ及び３ｂの特性測定
皮形成時間及び機械的特性は、正確に例１に記載するようにして測定した。結果を表３に示す。
【０１６９】
【表３】
2015515503.tif 000004
【０１７０】
例４
例４は、各種シリカを含んでなる接着剤処方物を説明する。
【０１７１】
接着剤処方物４ａ
平均モル質量（Ｍｎ）１８０００ｇ／ｍｏｌで、末端基の式が−Ｏ−Ｃ（＝Ｏ）−ＮＨ−（ＣＨ２）３−Ｓｉ（ＯＣＨ３）３である、両側にシラン末端を有する直鎖状ポリプロピレングリコール（Ｗａｃｋｅｒ  Ｃｈｅｍｉｅ  ＡＧから、ＧＥＮＩＯＳＩＬ（商標）ＳＴＰ−Ｅ３５の名称で市販）１０３．０ｇを、２５℃で、ビニルトリメトキシシラン３．０ｇ及び平均モル質量（Ｍｎ）２０００ｇ／ｍｏｌのポリプロピレングリコール２３．０ｇと共に、ＰＣ−Ｌａｂｏｒｓｙｓｔｅｍから市販の２本のビームミキサーを備えた実験室プラネタリーミキサーで、２００ｒｐｍで２分間撹拌することにより、均質化する。その後、ＢＥＴ表面積約５０ｍ２／ｇの親水性焼成シリカ（ＨＤＫ（商標）Ｄ  ０５、Ｗａｃｋｅｒ  Ｃｈｅｍｉｅ  ＡＧから市販）６５．６ｇを、６００ｒｐｍで１分間撹拌することにより崩壊させた。最後に、Ｎ−（２−アミノエチル）−３−アミノプロピルトリメトキシシラン５．０ｇ及びジオクチルスズジラウラート０．４ｇを、２００ｒｐｍで１分間混合した。最終的に、６００ｒｐｍで２分間及び２００ｒｐｍで１分間、圧力１００ｍｂａｒで撹拌し、均質化し、気泡を除去した。
【０１７２】
このようにして得られた組成物は、３１０ｍｌのＰＥカートリッジに詰め、２５℃で２４時間貯蔵してから試験した。
【０１７３】
接着剤処方物４ｂ
４ａに記載した手順を繰り返したが、平均モル質量（Ｍｎ）１８０００ｇ／ｍｏｌで、末端基の式が−Ｏ−Ｃ（＝Ｏ）−ＮＨ−ＣＨ２−Ｓｉ（ＯＣＨ３）３である、両側にシラン末端を有する直鎖状ポリプロピレングリコール（Ｗａｃｋｅｒ  Ｃｈｅｍｉｅ  ＡＧから、ＧＥＮＩＯＳＩＬ（商標）ＳＴＰ−Ｅ３０の名称で市販）１１３．０ｇ、ビニルトリメトキシシラン６．０ｇ、平均モル質量（Ｍｎ）２０００ｇ／ｍｏｌのポリプロピレングリコール３３．０ｇ、ＢＥＴ表面積約１００ｍ２／ｇの親水性焼成シリカ（ＨＤＫ（商標）Ｃ  １０、Ｗａｃｋｅｒ  Ｃｈｅｍｉｅ  ＡＧから市販）４３．０ｇ及びＮ−（２−アミノエチル）−３−アミノプロピルトリメトキシシラン５．０ｇを使用した。さらなる触媒の添加は、いわゆるα−シラン末端を有する重合体を基剤とするこの処方物では、控えることができる。
【０１７４】
接着剤処方物４ａ及び４ｂの特性測定
皮形成時間及び機械的特性は、正確に例１に記載するようにして測定した。結果を表４に示す。
【０１７５】
【表４】
2015515503.tif 000005
【０１７６】
例５
例５は、さらなる添加の、形成された組成物の、硬化後の機械的特性に対する影響を示す。
【０１７７】
接着剤処方物５ａ
平均モル質量（Ｍｎ）１８０００ｇ／ｍｏｌで、末端基の式が−Ｏ−Ｃ（＝Ｏ）−ＮＨ−（ＣＨ２）３−Ｓｉ（ＯＣＨ３）３である、両側にシラン末端を有する直鎖状ポリプロピレングリコール（Ｗａｃｋｅｒ  Ｃｈｅｍｉｅ  ＡＧから、ＧＥＮＩＯＳＩＬ（商標）ＳＴＰ−Ｅ３５の名称で市販）１０４．０ｇを、２５℃で、ビニルトリメトキシシラン４．６ｇ及び平均モル質量（Ｍｎ）２０００ｇ／ｍｏｌのポリプロピレングリコール２４．０ｇ及び無溶剤の、フェニル官能性Ｔ単位（５０〜７５ｍｏｌ％）及びジメチル官能性Ｄ単位（２５〜５０ｍｏｌ％）から構成され、アルコキシ基含有量が１０〜３０重量％の液体フェニルシリコン樹脂（Ｗａｃｋｅｒ  Ｃｈｅｍｉｅ  ＡＧから、ＳＩＬＲＥＳ（商標）ＳＹ  ２３１の名称で市販）５ｇと共に、ＰＣ−Ｌａｂｏｒｓｙｓｔｅｍから市販の２本のビームミキサーを備えた実験室プラネタリーミキサーで、２００ｒｐｍで２分間撹拌することにより、均質化する。その後、ＢＥＴ表面積約１４０ｍ２／ｇの疎水性焼成シリカ（ＨＤＫ（商標）Ｈ  ２０００、Ｗａｃｋｅｒ  Ｃｈｅｍｉｅ  ＡＧから市販）５７．０ｇを、６００ｒｐｍで１分間撹拌することにより崩壊させた。最後に、Ｎ−（２−アミノエチル）−３−アミノプロピルトリメトキシシラン５．０ｇ及びジオクチルスズジラウラート０．４ｇを、２００ｒｐｍで１分間混合した。最終的に、６００ｒｐｍで２分間及び２００ｒｐｍで１分間、圧力１００ｍｂａｒで撹拌し、均質化し、気泡を除去した。
【０１７８】
このようにして得られた組成物は、３１０ｍｌのＰＥカートリッジに詰め、２５℃で２４時間貯蔵してから試験した。
【０１７９】
接着剤処方物５ｂ
５ａに記載した手順を繰り返したが、平均モル質量（Ｍｎ）１８０００ｇ／ｍｏｌで、末端基の式が−Ｏ−Ｃ（＝Ｏ）−ＮＨ−（ＣＨ２）３−Ｓｉ（ＯＣＨ３）３である、両側にシラン末端を有する直鎖状ポリプロピレングリコール１０４．０ｇ、ビニルトリメトキシシラン４．６ｇ、平均モル質量（Ｍｎ）２０００ｇ／ｍｏｌのポリプロピレングリコール２４．０ｇ、無溶剤の、フェニル官能性Ｔ単位（６０〜６５重量％）及びメチル官能性Ｔ単位（１８〜２２重量％）及びジメチル官能性Ｄ単位（２〜４重量％）から構成され、及びメトキシ基含有量が１２〜１６重量％及び平均モル質量８００〜１３００ダルトンの液体フェニルシリコン樹脂（Ｗａｃｋｅｒ  Ｃｈｅｍｉｅ  ＡＧから、ＳＩＬＲＥＳ（商標）ＩＣ  ３６８の名称で市販）５ｇ、ＢＥＴ表面積約１４０ｍ２／ｇの疎水性焼成シリカ５７．０ｇ、Ｎ−（２−アミノエチル）−３−アミノプロピルトリメトキシシラン５．０ｇ及びジオクチルスズジラウラート０．４ｇを使用した。
【０１８０】
接着剤処方物５ｃ
５ａに記載した手順を繰り返したが、平均モル質量（Ｍｎ）１８０００ｇ／ｍｏｌで、末端基の式が−Ｏ−Ｃ（＝Ｏ）−ＮＨ−（ＣＨ２）３−Ｓｉ（ＯＣＨ３）３である、両側にシラン末端を有する直鎖状ポリプロピレングリコール１０４．０ｇ、ビニルトリメトキシシラン４．６ｇ、グリシドキシプロピルトリメトキシシラン（Ｗａｃｋｅｒ  Ｃｈｅｍｉｅ  ＡＧから、ＧＥＮＩＯＳＩＬ（商標）ＧＦ  ８０の名称で市販）５ｇ、平均モル質量（Ｍｎ）２０００ｇ／ｍｏｌのポリプロピレングリコール２４．０ｇ、ＢＥＴ表面積約１４０ｍ２／ｇの疎水性焼成シリカ５７．０ｇ、Ｎ−（２−アミノエチル）−３−アミノプロピルトリメトキシシラン５．０ｇ及びジオクチルスズジラウラート０．４ｇを使用した。
【０１８１】
接着剤処方物５ｄ
５ａに記載した手順を繰り返したが、平均モル質量（Ｍｎ）１８０００ｇ／ｍｏｌで、末端基の式が−Ｏ−Ｃ（＝Ｏ）−ＮＨ−（ＣＨ２）３−Ｓｉ（ＯＣＨ３）３である、両側にシラン末端を有する直鎖状ポリプロピレングリコール１０６．０ｇ、ビニルトリメトキシシラン５．６ｇ、平均モル質量（Ｍｎ）２０００ｇ／ｍｏｌのポリプロピレングリコール２６．０ｇ、ＢＥＴ表面積約１４０ｍ２／ｇの疎水性焼成シリカ５７．０ｇ、Ｎ−（２−アミノエチル）−３−アミノプロピルトリメトキシシラン３．０ｇ、Ｎ−シクロヘキシルアミノメチルメチルジエトキシシラン（Ｗａｃｋｅｒ  Ｃｈｅｍｉｅ  ＡＧから、ＧＥＮＩＯＳＩＬ（商標）ＸＬ  ９２４の名称で市販）２ｇ及びジオクチルスズジラウラート０．４ｇを使用した。
【０１８２】
接着剤処方物５ａ、５ｂ、５ｃ及び５ｄの特性測定
皮形成時間及び機械的特性は、正確に例１に記載するようにして測定した。結果を表５に示す。
【０１８３】
【表５】
2015515503.tif 000006
【手続補正書】
【提出日】平成26年8月29日(2014.8.29)
【手続補正１】
【補正対象書類名】特許請求の範囲
【補正対象項目名】全文
【補正方法】変更
【補正の内容】
【特許請求の範囲】
【請求項１】
（Ａ）下記式で表されるシラン−架橋性重合体：
Ｙ−［（ＣＲ１２）ｂ−ＳｉＲａ（ＯＲ２）３−ａ］ｘ          （Ｉ）
（式中、
Ｙは、窒素、酸素、硫黄又は炭素を経由して付加されたポリウレタン残基及びポリオキシアルキレン残基から選択されるｘ−原子価の重合体残基を表し、
Ｒは、一価の置換されていてもよいヒドロカルビルラジカルを表し、発生する毎に同一であるか、又は異なっていてよく、
Ｒ１は、水素原子又は一価の置換されていてもよいヒドロカルビルラジカルを表し、窒素、リン、酸素、硫黄又はカルボニル基を経由して炭素原子に付加されていてもよく、発生する毎に同一であるか、又は異なっていてよく、
Ｒ２は、水素原子又は一価の置換されていてもよいヒドロカルビルラジカルを表し、発生する毎に同一であるか、又は異なっていてよく、
ｘは、１〜１０の整数を表し、
ａは、０、１又は２を表し、発生する毎に同一であるか、又は異なっていてよく、及び
ｂは、１〜１０の整数を表し、発生する毎に同一であるか、又は異なっていてよい）、
（Ｂ）微粉シリカ、及び
（Ｄ）下記式で表される単位を含んでなる塩基性窒素オルガノシリコン化合物：
ＤｃＳｉ（ＯＲ３）ｄＲ４ｅＯ（４−ｃ−ｄ−ｅ）／２          （Ｖ）
（式中、
Ｒ３は、水素原子又は置換されていてもよいヒドロカルビルラジカルを表し、発生する毎に同一であるか、又は異なっていてよく、
Ｄは、一価の、ＳｉＣ結合した、塩基性窒素を有するラジカルであり、発生する毎に同一であるか、又は異なっていてよく、
Ｒ４は、一価の、置換されていてもよい、ＳｉＣ結合した、塩基性窒素を含まない有機ラジカルであり、発生する毎に同一であるか、又は異なっていてよく、
ｃは、０、１、２、３又は４、好ましくは１を表し、
ｄは、０、１、２又は３、好ましくは１、２又は３、より好ましくは２又は３を表し、及び
ｅが、０、１、２又は３、好ましくは１または０を表すが、
ただし、ｃ＋ｄ＋ｅの総計は４以下であり、少なくとも１個のＤラジカルが分子１個あたり存在する）
を含んでなる組成物（Ｍ）であって、シラン−架橋性重合体（Ａ）の平均モル質量Ｍｎ（数平均）が少なくとも８０００ｇ／ｍｏｌであり、最大３００００ｇ／ｍｏｌであり、組成物（Ｍ）が、微粉シリカを、組成物（Ｍ）の総重量に対して、１６〜５０重量％の量で含んでなる、組成物。
【請求項２】
成分（Ｂ）が、ＢＥＴ表面積３５〜４００ｍ２／ｇを有する焼成シリカを含んでなる、請求項１に記載の組成物。
【請求項３】
微粉シリカ（Ｂ）を、組成物（Ｍ）の総重量に対して、いずれも少なくとも１９重量％、最大４０重量％の濃度で含んでなる、請求項１又は２に記載の組成物。
【請求項４】
少なくとも一種の非反応性可塑剤（Ｃ）を含んでなる、請求項１〜３のいずれか一項に記載の組成物。
【請求項５】
可塑剤（Ｃ）を、組成物（Ｍ）の総重量に対して、少なくとも５重量％、最大５０重量％の濃度で含んでなる、請求項４に記載の組成物。
【請求項６】
下記を含んでなる、請求項１〜５のいずれか一項に記載の組成物：
（Ａ）式（Ｉ）で表される化合物、
（Ｂ）微粉シリカ、
（Ｃ）非反応性可塑剤、
（Ｄ）式（Ｖ）で表される単位を含んでなる塩基性窒素化合物、
所望により
（Ｅ）充填剤、
所望により
（Ｆ）触媒、
所望により
（Ｈ）接着性促進剤、
所望により
（Ｉ）水捕そく剤、
所望により
（Ｊ）添加剤、及び
所望により
（Ｋ）混合剤。
【請求項７】
請求項１〜６のいずれか一項に記載の組成物を形成する方法であって、個々の成分をいずれかの望ましい順序で混合することによって形成する、方法。
【請求項８】
請求項１〜６のいずれか１項に記載の組成物を架橋させることにより得られる、又は請求項８により得られる、成形製品。
【請求項９】
請求項１〜６のいずれか一項に記載の組成物、又は請求項８により得られる組成物を、少なくとも一個の基材の表面上に塗布し、次いでこの表面を、第二の被着体基材と接触させ、続いて架橋させる、基材を接着結合する方法。
【請求項１０】
請求項１〜６のいずれか一項に記載の組成物、又は請求項８により得られる組成物を、少なくとも一個の基材の表面上に塗布し、続いて架橋させる、複合材料の形成方法。
【国際調査報告】
2015515503.tif 000007
2015515503.tif 000008
2015515503.tif 000009
2015515503.tif 000010
2015515503.tif 000011
2015515503.tif 000012